"非水溶媒に電解質塩が溶解されている非水電解液において、非水電解液中に、下記一般式Iで表されるスルホン酸エステル化合物を0.001~5質量含有することを特徴とする非水電解液。式中、Rは、炭素数1~6のアルキル基、又は炭素数6~12のアリール基を示し、Aは、>CH基又は>SiZ基Zは、炭素数1~6のアルキル基又は炭素数6~12のアリール基を示すを示し、Xは、炭素数1~6のアルキル基、炭素数3~8のシクロアルキル基、又は炭素数6~12のアリール基を示し、Yは、炭素数3~8のシクロアルキル基、-L1CHRaOSO2Rb基、又は-SiRcRdOSO2Rb基を示し、Wは1又は2を示す。また、Raは、炭素数1~6のアルキル基を示し、Rb、Rc及びRdは、炭素数1~6のアルキル基、又は炭素数6~12のアリール基を示し、L1は、少なくとも1つの水素原子が-OSO2ReReはRと同義であるで置換されていてもよい炭素数1~6のアルキレン基、少なくとも1つのエーテル結合を含む炭素数2~6の2価の連結基又は単結合を示す。ただし、XとYは結合して環を形成してもよく、Wが2の場合は、Rは炭素数1~6のアルキレン基を示す。また、前記の炭素数1~6のアルキル基、炭素数6~12のアリール基、及び炭素数1~6のアルキレン基は、その少なくとも1つの水素原子がハロゲン原子で置換されていてもよい。スルホン酸エステル化合物が下記一般式IIで表されるものである請求項1に記載の非水電解液。式中、mは1又は2の整数を示す。mが1の場合は、R1は炭素数1~6のアルキル基、又は炭素数6~12のアリール基を示し、R2は炭素数2~6のアルキル基、又は炭素数3~8のシクロアルキル基を示し、R3は炭素数1~6のアルキル基、又は炭素数3~8のシクロアルキル基を示す。mが2の場合は、R1は炭素数1~6のアルキレン基を示し、R2及びR3はmが1の場合と同義である。ただし、前記の炭素数1~6のアルキル基、炭素数6~12のアリール基、及び炭素数1~6のアルキレン基は、その少なくとも1つの水素原子がハロゲン原子で置換されていてもよい。非水溶媒に電解質塩が溶解されている非水電解液において、非水電解液中に、炭素数1~6の炭化水素基が第3級炭素原子又は第4級炭素原子を介してベンゼン環に結合しているベンゼン化合物、及び/又は環状構造若しくは不飽和基を有するS=O基含有化合物を0.001~5質量含有し、更に、下記一般式IIIで表される分枝構造を有するスルホン酸エステル化合物を0.001~5質量を含有することを特徴とする非水電解液。式中、nは1又は2の整数を示す。nが1の場合は、R4は炭素数1~6のアルキル基、又は炭素数6~12のアリール基を示す。nが2の場合は、R4は炭素数1~6のアルキレン基を示す。ただし、前記の炭素数1~6のアルキル基、炭素数6~12のアリール基、及び炭素数1~6のアルキレン基は、それらの少なくとも1つの水素原子がハロゲン原子で置換されていてもよい。スルホン酸エステル化合物が、下記一般式IVで表されるシクロアルカン骨格を有するスルホン酸エステル化合物である請求項1に記載の非水電解液。式中、tは1又は2の整数を示す。tが1の場合は、R5及びR6は炭素数1~6のアルキル基、又は炭素数6~12のアリール基を示し、R7は炭素数1~6のアルキル基を示し、R7はシクロ環上の炭素原子と結合して環を形成してもよく、rは0~10の整数を示し、p及びqはそれぞれ独立して0~3の整数を示す。tが2の場合は、R5は炭素数1~6のアルキレン基を示し、R6、R7、r、p及びqはtが1の場合と同義である。ただし、前記の炭素数1~6のアルキル基、及び炭素数6~12のアリール基は、それらの少なくとも1つの水素原子がハロゲン原子で置換されていてもよい。スルホン酸エステル化合物が下記一般式Vで表されるスルホン酸エステル化合物である請求項1に記載の非水電解液。式中、R11及びR12は、それぞれ独立に、炭素数1~6のアルキル基、又は炭素数6~12のアリール基を示し、R13及びR14は、それぞれ独立に、炭素数1~6のアルキル基を示し、L1は、少なくとも1つの水素原子が-OSO2R15R15はR11又はR12と同義であるで置換されてもよい炭素数1~6のアルキレン基、少なくとも一つのエーテル結合を含む炭素数2~6の2価の連結基又は単結合を示す。前記の炭素数1~6のアルキル基及び炭素数6~12のアリール基は、それらの少なくとも1つの水素原子がハロゲン原子で置換されていてもよい。非水電解液中に、さらに下記一般式VIで表されるスルホン酸エステル化合物を0.001~5質量含有する請求項5に記載の非水電解液。式中、R16及びR17は、それぞれ独立に、炭素数1~6のアルキル基、又は炭素数6~12のアリール基を示し、R18は、水素原子、炭素数1~6のアルキル基を示し、L2は、少なくとも1つの水素原子が-OSO2R19R19はR16又はR17と同義であるで置換されてもよい炭素数1~6のアルキレン基、少なくとも一つのエーテル結合を含む炭素数2~6の2価の連結基又は単結合を示す。前記の炭素数1~6のアルキル基及び炭素数6~12のアリール基は、それらの少なくとも1つの水素原子がハロゲン原子で置換されていてもよい。スルホン酸エステル化合物が下記一般式VIIで表される化合物である請求項1に記載の非水電解液。式中、R21~R26は同一であっても異なっていてもよく、炭素数1~6のアルキル基、又は炭素数6~12のアリール基を示す。前記の炭素数1~6のアルキル基及び炭素数6~12のアリール基は、それらの少なくとも1つの水素原子がハロゲン原子で置換されていてもよい。非水電解液中に、さらに炭素数1~6の炭化水素基が第3級炭素原子又は第4級炭素原子を介してベンゼン環に結合しているベンゼン化合物、及び/又は環状構造若しくは不飽和基を有するS=O基含有化合物を0.001~5質量含有する請求項1に記載の非水電解液。非水電解液中に、炭素-炭素二重結合を有する環状カーボネートを0.001~5体積及び/又はフッ素原子を含有する環状カーボネートを0.01~35体積含有する請求項1~8のいずれかに記載の非水電解液。非水電解液中に、さらに炭素数1~6の炭化水素基が第3級炭素原子又は第4級炭素原子を介してベンゼン環に結合しているベンゼン化合物、及び/又は、環状構造若しくは不飽和基を有するS=O基含有化合物を0.001~5質量含有する請求項1~8のいずれかに記載の非水電解液。正極、負極及び非水溶媒に電解質塩が溶解されている非水電解液からなる電気化学素子において、該非水電解液が請求項1~10のいずれかに記載の非水電解液であることを特徴とする電気化学素子。本発明は、広い温度範囲での電気化学特性を向上できる非水電解液及びそれを用いた電気化学素子を提供することを目的とする。本発明者らは、上記従来技術の非水電解液の性能について詳細に検討した。その結果、前記特許文献の非水電解液では、室温でのサイクル特性に対しては効果が発揮されるものの、広い温度範囲での電気化学特性を向上させるという課題に対しては、十分に満足できるとは言えないのが実情であった。そこで、本発明者らは、上記課題を解決するために鋭意研究を重ね、非水溶媒に電解質塩が溶解されている非水電解液に、特定の構造を有するスルホン酸エステル化合物を含有させることで、広い温度範囲での電気化学特性を改善できることを見出した。より具体的には、本発明者らは、Iスルホニルオキシ基が結合する炭素上にメチンプロトンRSO3-CHR’R’を有するスルホン酸エステル化合物、IIスルホニルオキシ基が結合するシクロアルキル基の炭素上にメチンプロトンを有するスルホン酸エステル化合物、III2つのスルホニルオキシ基がそれぞれ結合する炭素上にメチンプロトンRSO3-CHR’-を有するスルホン酸エステル化合物、及びIV特定のケイ素原子を有するスルホネート化合物から選ばれる少なくとも1種を含有させることで、広い温度範囲での電気化学特性を改善できることを見出し、本発明を完成した。すなわち、本発明は、次の1及び2を提供するものである。1非水溶媒に電解質塩が溶解されている非水電解液において、非水電解液中に、下記一般式Iで表されるスルホン酸エステル化合物を0.001~5質量含有することを特徴とする非水電解液。式中、Rは、炭素数1~6のアルキル基、又は炭素数6~12のアリール基を示し、Aは、>CH基又は>SiZ基Zは、炭素数1~6のアルキル基又は炭素数6~12のアリール基を示すを示し、Xは、炭素数1~6のアルキル基、炭素数3~8のシクロアルキル基、又は炭素数6~12のアリール基を示し、Yは、炭素数3~8のシクロアルキル基、-L1CHRaOSO2Rb基、又は-SiRcRdOSO2Rb基を示し、Wは1又は2を示す。また、Raは、炭素数1~6のアルキル基を示し、Rb、Rc及びRdは、炭素数1~6のアルキル基、又は炭素数6~12のアリール基を示し、L1は、少なくとも1つの水素原子が-OSO2ReReはRと同義であるで置換されていてもよい炭素数1~6のアルキレン基、少なくとも1つのエーテル結合を含む炭素数2~6の2価の連結基又は単結合を示す。ただし、XとYは結合して環を形成してもよく、Wが2の場合は、Rは炭素数1~6のアルキレン基を示す。また、前記の炭素数1~6のアルキル基、炭素数6~12のアリール基、及び炭素数1~6のアルキレン基は、その少なくとも1つの水素原子がハロゲン原子で置換されていてもよい。2正極、負極及び非水溶媒に電解質塩が溶解されている非水電解液からなる電気化学素子において、該非水電解液が前記1の非水電解液であることを特徴とする電気化学素子。より具体的には、本発明は、下記のI1~Vを提供するものである。I1スルホン酸エステル化合物が下記一般式IIで表されるものである前記1の非水電解液以下、第I1発明という。式中、mは1又は2の整数を示す。mが1の場合は、R1は炭素数1~6のアルキル基、又は炭素数6~12のアリール基を示し、R2は炭素数2~6のアルキル基、又は炭素数3~8のシクロアルキル基を示し、R3は炭素数1~6のアルキル基、又は炭素数3~8のシクロアルキル基を示す。mが2の場合は、R1は炭素数1~6のアルキレン基を示し、R2及びR3はmが1の場合と同義である。ただし、前記の炭素数1~6のアルキル基、炭素数6~12のアリール基、及び炭素数1~6のアルキレン基は、その少なくとも1つの水素原子がハロゲン原子で置換されていてもよい。I2非水溶媒に電解質塩が溶解されている非水電解液において、非水電解液中に、炭素数1~6の炭化水素基が第3級炭素原子又は第4級炭素原子を介してベンゼン環に結合しているベンゼン化合物、及び/又は環状構造若しくは不飽和基を有するS=O基含有化合物を0.001~5質量含有し、更に、下記一般式IIIで表される分枝構造を有するスルホン酸エステル化合物を0.001~5質量を含有することを特徴とする非水電解液以下、第I2発明という。式中、nは1又は2の整数を示す。nが1の場合は、R4は炭素数1~6のアルキル基、又は炭素数6~12のアリール基を示す。nが2の場合は、R4は炭素数1~6のアルキレン基を示す。ただし、前記の炭素数1~6のアルキル基、炭素数6~12のアリール基、及び炭素数1~6のアルキレン基は、それらの少なくとも1つの水素原子がハロゲン原子で置換されていてもよい。上記第I1発明及び第I2発明を合わせて、以下、第I発明という。IIスルホン酸エステル化合物が、下記一般式IVで表されるシクロアルカン骨格を有するスルホン酸エステル化合物である前記1の非水電解液以下、第II発明という。式中、tは1又は2の整数を示す。tが1の場合は、R5及びR6は炭素数1~6のアルキル基、又は炭素数6~12のアリール基を示し、R7は炭素数1~6のアルキル基を示し、R7はシクロ環上の炭素原子と結合して環を形成してもよく、rは0~10の整数を示し、p及びqはそれぞれ独立して0~3の整数を示す。tが2の場合は、R5は炭素数1~6のアルキレン基を示し、R6、R7、r、p及びqはtが1の場合と同義である。ただし、前記の炭素数1~6のアルキル基、及び炭素数6~12のアリール基は、それらの少なくとも1つの水素原子がハロゲン原子で置換されていてもよい。III1スルホン酸エステル化合物が下記一般式Vで表されるスルホン酸エステル化合物である前記1の非水電解液以下、第III1発明という。式中、R11及びR12は、それぞれ独立に、炭素数1~6のアルキル基、又は炭素数6~12のアリール基を示し、R13及びR14は、それぞれ独立に、炭素数1~6のアルキル基を示し、L1は、少なくとも1つの水素原子が-OSO2R15R15はR11又はR12と同義であるで置換されてもよい炭素数1~6のアルキレン基、少なくとも一つのエーテル結合を含む炭素数2~6の2価の連結基又は単結合を示す。前記の炭素数1~6のアルキル基及び炭素数6~12のアリール基は、それらの少なくとも1つの水素原子がハロゲン原子で置換されていてもよい。III2非水電解液中に、さらに下記一般式VIで表されるスルホン酸エステル化合物を0.001~5質量含有する前記III1の非水電解液以下、第III2発明という。式中、R16及びR17は、それぞれ独立に、炭素数1~6のアルキル基、又は炭素数6~12のアリール基を示し、R18は、水素原子、炭素数1~6のアルキル基を示し、L2は、少なくとも1つの水素原子が-OSO2R19R19はR16又はR17と同義であるで置換されてもよい炭素数1~6のアルキレン基、少なくとも一つのエーテル結合を含む炭素数2~6の2価の連結基又は単結合を示す。前記の炭素数1~6のアルキル基及び炭素数6~12のアリール基は、それらの少なくとも1つの水素原子がハロゲン原子で置換されていてもよい。上記第III1発明及び第III2発明を合わせて、以下、第III発明という。IVスルホン酸エステル化合物が下記一般式VIIで表される化合物である前記1の非水電解液以下、第IV発明という。式中、R21~R26は同一であっても異なっていてもよく、炭素数1~6のアルキル基、又は炭素数6~12のアリール基を示す。前記の炭素数1~6のアルキル基及び炭素数6~12のアリール基は、それらの少なくとも1つの水素原子がハロゲン原子で置換されていてもよい。V正極、負極及び非水溶媒に電解質塩が溶解されている非水電解液からなる電気化学素子において、該非水電解液が第I発明~第IV発明のいずれかの非水電解液であることを特徴とする電気化学素子。本発明によれば、広い温度範囲での電池特性、特に高温保存後の低温特性を向上できる非水電解液及びそれを用いたリチウム電池等の電気化学素子を提供することができる。本発明は、非水電解液及びそれを用いた電気化学素子に関する。非水電解液本発明の非水電解液は、非水溶媒に電解質塩が溶解されている非水電解液において、非水電解液中に、下記一般式Iで表されるスルホン酸エステル化合物を0.001~5質量含有することを特徴とする。式中、Rは、炭素数1~6のアルキル基、又は炭素数6~12のアリール基を示し、Aは、>CH基又は>SiZ基Zは、炭素数1~6のアルキル基又は炭素数6~12のアリール基を示すを示し、Xは、炭素数1~6のアルキル基、炭素数3~8のシクロアルキル基、又は炭素数6~12のアリール基を示し、Yは、炭素数3~8のシクロアルキル基、-L1CHRaOSO2Rb基、又は-SiRcRdOSO2Rb基を示し、Wは1又は2を示す。また、Raは、炭素数1~6のアルキル基を示し、Rb、Rc及びRdは、炭素数1~6のアルキル基、又は炭素数6~12のアリール基を示し、L1は、少なくとも1つの水素原子が-OSO2ReReはRと同義であるで置換されていてもよい炭素数1~6のアルキレン基、少なくとも1つのエーテル結合を含む炭素数2~6の2価の連結基又は単結合を示す。ただし、XとYは結合して環を形成してもよく、Wが2の場合は、Rは炭素数1~6のアルキレン基を示す。また、前記の炭素数1~6のアルキル基、炭素数6~12のアリール基、及び炭素数1~6のアルキレン基は、その少なくとも1つの水素原子がハロゲン原子で置換されていてもよい。本発明は、より具体的には、以下の第I発明~第IV発明として説明される。<第I発明>本発明の第I1発明の非水電解液は、非水溶媒に電解質塩が溶解されている非水電解液において、非水電解液中に、下記一般式IIで表されるスルホン酸エステル化合物を0.001~5質量含有することを特徴とする。式中、mは1又は2の整数を示す。mが1の場合は、R1は炭素数1~6のアルキル基、又は炭素数6~12のアリール基を示し、R2は炭素数2~6のアルキル基、又は炭素数3~8のシクロアルキル基を示し、R3は炭素数1~6のアルキル基、又は炭素数3~8のシクロアルキル基を示す。mが2の場合は、R1は炭素数1~6のアルキレン基を示し、R2及びR3はmが1の場合と同義である。ただし、前記の炭素数1~6のアルキル基、炭素数6~12のアリール基、及び炭素数1~6のアルキレン基は、その少なくとも1つの水素原子がハロゲン原子で置換されていてもよい。本発明の第I2発明の非水電解液は、非水溶媒に電解質塩が溶解されている非水電解液において、非水電解液中に、炭素数1~6の炭化水素基が第3級炭素原子又は第4級炭素原子を介してベンゼン環に結合しているベンゼン化合物、及び/又は環状構造若しくは不飽和基を有するS=O基含有化合物を0.001~5質量含有し、更に、下記一般式IIIで表される分枝構造を有するスルホン酸エステル化合物を0.001~5質量を含有することを特徴とする。式中、nは1又は2の整数を示す。nが1の場合は、R4は炭素数1~6のアルキル基、又は炭素数6~12のアリール基を示す。nが2の場合は、R4は炭素数1~6のアルキレン基を示す。ただし、前記の炭素数1~6のアルキル基、炭素数6~12のアリール基、及び炭素数1~6のアルキレン基は、それらの少なくとも1つの水素原子がハロゲン原子で置換されていてもよい。第I発明の非水電解液が、広い温度範囲での電気化学特性を大幅に改善できる理由は必ずしも明確ではないが、以下のように考えられる。第I発明の非水電解液が含有する一般式IIで表されるスルホン酸エステル化合物は、スルホニルオキシ基が結合するメチン基RSO3-CHR’R’を有する。電子吸引性のスルホニルオキシ基が結合する炭素上のメチンプロトンの酸性度は、R’の電子供与性効果により、メチレンプロトンRSO3-CH2-R’よりも低いと考えられる。その効果は、2つのR’のうちの少なくとも一方の炭素数が2以上であるとより大きい。従って、一般式IIで表されるスルホン酸エステル化合物は、メチン基が初回充電時に負極上で緩やかに反応し、活物質表面に過度に緻密化することなく良好な保護被膜が形成されると考えられる。そのため低温から高温まで広い温度範囲での電気化学特性が著しく向上する特異的な効果をもたらすことが分かった。上記の効果は、一般式IIの2つのR’がともにメチル基炭素数1である前記一般式IIIで表される化合物を含有する場合には弱いが、一般式IIIで表される化合物を含有する場合であっても、炭素数1~6の炭化水素基が第3級炭素原子又は第4級炭素原子を介してベンゼン環に結合しているベンゼン化合物、及び/又は環状構造若しくは不飽和基を有するS=O基含有化合物を更に含むことにより、上記と同様に、低温から高温まで広い温度範囲での電気化学特性が著しく向上する特異的な効果をもたらすことが分かった。この場合においても、炭素数1~6の炭化水素基が第3級炭素原子又は第4級炭素原子を介してベンゼン環に結合しているベンゼン化合物、及び/又は環状構造若しくは不飽和基を有するS=O基含有化合物が一般式IIIで表される化合物に由来する保護被膜を過度に緻密化するのを防ぐためと考えられる。前記一般式IIにおいて、mは1又は2の整数であるが、好ましくはmは2である。一般式IIのmが1の場合は、R1は少なくとも1つの水素原子がハロゲン原子で置換されていてもよい炭素数1~6の直鎖若しくは分枝鎖のアルキル基、又は、少なくとも1つの水素原子がハロゲン原子で置換されていてもよい炭素数6~12のアリール基であり、好ましくは炭素数1~6の直鎖若しくは分枝鎖のアルキル基、又は少なくとも1つの水素原子がハロゲン原子で置換されていてもよい炭素数6~12のアリール基であり、より好ましくは炭素数1~3の直鎖若しくは分枝鎖のアルキル基、又は、少なくとも1つの水素原子がハロゲン原子で置換されていてもよい炭素数6~10のアリール基であり、特に好ましくは炭素数1又は2の直鎖のアルキル基、又は炭素数6~8のアリール基である。一般式IIにおけるR1の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基、フェニル基、2-メチルフェニル基、3-メチルフェニル基、4-メチルフェニル基、4-tertブチルフェニル基、2,4,6-トリメチルフェニル基、4-フルオロフェニル基、4-クロロフェニル基、4-トリフルオロメチルフェニル基等が挙げられるが、メチル基、エチル基、フェニル基、4-メチルフェニル基がより好ましく、メチル基、4-メチルフェニル基が更に好ましい。一般式IIのmが2の場合は、R1は、少なくとも1つの水素原子がハロゲン原子で置換されていてもよい炭素数1~6の直鎖若しくは分枝鎖のアルキレン基であり、好ましくは少なくとも1つの水素原子がハロゲン原子で置換されていてもよい炭素数1~4の直鎖若しくは分枝鎖のアルキレン基であり、より好ましくは少なくとも1つの水素原子がハロゲン原子で置換されていてもよい炭素数1~3の直鎖若しくは分枝鎖のアルキレン基であり、特に好ましくは炭素数1又は2の直鎖のアルキレン基である。R1がアルキレン基である場合の好適例としては、メチレン基、エタン-1,2-ジイル基、プロパン-1,3-ジイル基、ブタン-1,4-ジイル基、ペンタン-1,5-ジイル基、ヘキサン-1,6-ジイル基、エタン-1,1-ジイル基、プロパン-1,2-ジイル基、2,2-ジメチルプロパン1,3-ジイル基、フルオロメチレン基、ジルフルオロメチレン基等が挙げられるが、メチレン基、エタン-1,2-ジイル基、プロパン-1,3-ジイル基がより好ましく、メチレン基、エタン-1,2-ジイル基が更に好ましい。一般式IIのR2は、少なくとも1つの水素原子がハロゲン原子で置換されていてもよい炭素数2~6の直鎖若しくは分枝鎖のアルキル基、炭素数3~8のシクロアルキル基であり、より好ましくは炭素数2~5の直鎖若しくは分枝鎖のアルキル基、炭素数3~6のシクロアルキル基であり、更に好ましくは炭素数3~5の分岐のアルキル基、炭素数3~5のシクロアルキル基である。前記R2の好適例としては、エチル基、n-プロピル基、n-ブチル基、n-ペンチル基、n-ヘキシル基、2,2,2-トリフルオロエチル基、iso-プロピル基、sec-ブチル基、iso-ブチル基、tert-ブチル基、tert-アミル基、シクロプロピル基、シクロブチル基、シクロペンチル基、シクロヘキシル基、シクロヘプチル基等が挙げられるが、エチル基、n-プロピル基、n-ブチル基、iso-プロピル基、sec-ブチル基、tert-ブチル基、tert-アミル基、シクロプロピル基、シクロブチル基、シクロペンチル基、シクロヘキシル基がより好ましく、iso-プロピル基、sec-ブチル基、tert-ブチル基、tert-アミル基、シクロプロピル基、シクロブチル基、シクロペンチル基が更に好ましい。一般式IIのR3は、少なくとも1つの水素原子がハロゲン原子で置換されていてもよい炭素数1~6の直鎖若しくは分枝鎖のアルキル基、炭素数3~8のシクロアルキル基であり、より好ましくは炭素数2~5の直鎖若しくは分枝鎖のアルキル基、炭素数3~6のシクロアルキル基であり、更に好ましくは炭素数3~5の分枝鎖のアルキル基、炭素数3~5のシクロアルキル基である。前記R3の好適例としては、メチル基、エチル基、n-プロピル基、n-ブチル基、n-ペンチル基、n-ヘキシル基、2,2,2-トリフルオロエチル基、iso-プロピル基、sec-ブチル基、iso-ブチル基、tert-ブチル基、tert-アミル基、シクロプロピル基、シクロブチル基、シクロペンチル基、シクロヘキシル基、シクロヘプチル基等が挙げられるが、エチル基、n-プロピル基、n-ブチル基、iso-プロピル基、sec-ブチル基、tert-ブチル基、tert-アミル基、シクロプロピル基、シクロブチル基、シクロペンチル基、シクロヘキシル基がより好ましく、iso-プロピル基、sec-ブチル基、tert-ブチル基、tert-アミル基、シクロプロピル基、シクロブチル基、シクロペンチル基が更に好ましい。上記の置換基の範囲の場合に、広い温度範囲での電気化学特性を大幅に改善できるので好ましい。一般式IIで表されるスルホン酸エステル化合物の具体例としては、ブタン-2-イルメタンスルホネート、ブタン-2-イルエタンスルホネート、ブタン-2-イルベンゼンスルホネート、ブタン-2-イル4-メチルベンゼンスルホネート、ビスブタン-2-イルメタンジスルホネート、ビスブタン-2-イルエタン-1,2-ジスルホネート、ペンタン-2-イルメタンスルホネート、ペンタン-2-イルエタンスルホネート、ペンタン-2-イルベンゼンスルホネート、ペンタン-2-イル4-メチルベンゼンスルホネート、ビスペンタン-2-イルメタンジスルホネート、ビスペンタン-2-イルエタン-1,2-ジスルホネート、ペンタン-3-イルメタンスルホネート、ペンタン-3-イルエタンスルホネート、ペンタン-3-イルベンゼンスルホネート、ペンタン-3-イル4-メチルベンゼンスルホネート、ビスペンタン-3-イルメタンジスルホネート、ビスペンタン-3-イルエタン-1,2-ジスルホネート、ヘキサン-2-イルメタンスルホネート、ヘキサン-2-イルエタンスルホネート、ヘキサン-2-イルベンゼンスルホネート、ヘキサン-2-イル4-メチルベンゼンスルホネート、ビスヘキサン-2-イルメタンジスルホネート、ビスヘキサン-2-イルエタン-1,2-ジスルホネート、ヘキサン-3-イルメタンスルホネート、ヘキサン-3-イルエタンスルホネート、ヘキサン-3-イルベンゼンスルホネート、ヘキサン-3-イル4-メチルベンゼンスルホネート、ビスヘキサン-3-イルメタンジスルホネート、ビスヘキサン-3-イルエタン-1,2-ジスルホネート、ヘプタン-2-イルメタンスルホネート、ヘプタン-2-イルエタンスルホネート、ヘプタン-2-イルベンゼンスルホネート、ヘプタン-2-イル4-メチルベンゼンスルホネート、ビスヘプタン-2-イルメタンジスルホネート、ビスヘプタン-2-イルエタン-1,2-ジスルホネート、ヘプタン-3-イルメタンスルホネート、ヘプタン-3-イルエタンスルホネート、ヘプタン-3-イルベンゼンスルホネート、ヘプタン-3-イル4-メチルベンゼンスルホネート、ビスヘプタン-3-イルメタンジスルホネート、ビスヘプタン-3-イルエタン-1,2-ジスルホネート、ヘプタン-4-イルメタンスルホネート、ヘプタン-4-イルエタンスルホネート、ヘプタン-4-イルベンゼンスルホネート、ヘプタン-4-イル4-メチルベンゼンスルホネート、ビスヘプタン-4-イルメタンジスルホネート、ビスヘプタン-4-イルエタン-1,2-ジスルホネート、オクタン-2-イルメタンスルホネート、オクタン-2-イルエタンスルホネート、オクタン-2-イルベンゼンスルホネート、オクタン-2-イル4-メチルベンゼンスルホネート、ビスオクタン-2-イルメタンジスルホネート、ビスオクタン-2-イルエタン-1,2-ジスルホネート、ノナン-3-イルメタンスルホネート、ノナン-3-イルエタンスルホネート、ノナン-3-イルベンゼンスルホネート、ノナン-3-イル4-メチルベンゼンスルホネート、ビスノナン-3-イルメタンジスルホネート、ビスノナン-3-イルエタン-1,2-ジスルホネート、3-メチルブタン-2-イルメタンスルホネート、3-メチルブタン-2-イルエタンスルホネート、3-メチルブタン-2-イルプロパン-1-スルホネート、3-メチルブタン-2-イルブタン-1-スルホネート、3-メチルブタン-2-イルペンタン-1-スルホネート、3-メチルブタン-2-イルヘキサン-1-スルホネート、3-メチルブタン-2-イルトリフルオロメタンスルホネート、3-メチルブタン-2-イル2,2,2-トリフルオロエタンスルホネート、3-メチルブタン-2-イルプロパン-2-スルホネート、3-メチルブタン-2-イルブタン-2-スルホネート、3-メチルブタン-2-イル2メチルプロパン-2-スルホネート、3-メチルブタン-2-イル2メチルブタン-2-スルホネート、3-メチルブタン-2-イルベンゼンスルホネート、3-メチルブタン-2-イル2-メチルベンゼンスルホネート、3-メチルブタン-2-イル3-メチルベンゼンスルホネート、3-メチルブタン-2-イル4-メチルベンゼンスルホネート、3-メチルブタン-2-イル4-tert-ブチルベンゼンスルホネート、3-メチルブタン-2-イル2,4,6-トリメチルベンゼンスルホネート、3-メチルブタン-2-イル4-フルオロベンゼンスルホネート、3-メチルブタン-2-イル4-クロロベンゼンスルホネート、3-メチルブタン-2-イル4-トリフルオロメチルベンゼンスルホネート、ビス3-メチルブタン-2-イルメタンジスルホネート、ビス3-メチルブタン-2-イルエタン-1,2-ジスルホネート、ビス3-メチルブタン-2-イルプロパン-1,3-ジスルホネート、3,3-ジメチルブタン-2-イルメタンスルホネート、3,3-ジメチルブタン-2-イルエタンスルホネート、3,3-ジメチルブタン-2-イルベンゼンスルホネート、3,3-ジメチルブタン-2-イル4-メチルベンゼンスルホネート、ビス3,3-ジメチルブタン-2-イルメタンジスルホネート、ビス3,3-ジメチルブタン-2-イルエタン-1,2-ジスルホネート、4-メチルペンタン-2-イルメタンスルホネート、4-メチルペンタン-2-イルエタンスルホネート、4-メチルペンタン-2-イルベンゼンスルホネート、4-メチルペンタン-2-イル4-メチルベンゼンスルホネート、ビス4-メチルペンタン-2-イルメタンジスルホネート、ビス4-メチルペンタン-2-イルエタン-1,2-ジスルホネート、2-メチルペンタン-3-イルメタンスルホネート、2-メチルペンタン-3-イルエタンスルホネート、2-メチルペンタン-3-イルベンゼンスルホネート、2-メチルペンタン-3-イル4-メチルベンゼンスルホネート、ビス2-メチルペンタン-3-イルメタンジスルホネート、ビス2-メチルペンタン-3-イルエタン-1,2-ジスルホネート、2,4-ジメチルペンタン-3-イルメタンスルホネート、2,4-ジメチルペンタン-3-イルエタンスルホネート、2,4-ジメチルペンタン-3-イルベンゼンスルホネート、2,4-ジメチルペンタン-3-イル4-メチルベンゼンスルホネート、ビス2,4-ジメチルペンタン-3-イルメタンジスルホネート、ビス2,4-ジメチルペンタン-3-イルエタン-1,2-ジスルホネート、2,2-ジメチルペンタン-3-イルメタンスルホネート、2,2-ジメチルペンタン-3-イルエタンスルホネート、2,2-ジメチルペンタン-3-イルベンゼンスルホネート、2,2-ジメチルペンタン-3-イル4-メチルベンゼンスルホネート、ビス2,2-ジメチルペンタン-3-イルメタンジスルホネート、ビス2,2-ジメチルペンタン-3-イルエタン-1,2-ジスルホネート、2,2,4-トリメチルペンタン-3-イルメタンスルホネート、2,2,4-トリメチルペンタン-3-イルエタンスルホネート、2,2,4-トリメチルペンタン-3-イルベンゼンスルホネート、2,2,4-トリメチルペンタン-3-イル4-メチルベンゼンスルホネート、ビス2,2,4-トリメチルペンタン-3-イルメタンジスルホネート、ビス2,2,4-トリメチルペンタン-3-イルエタン-1,2-ジスルホネート、2,2,4,4-テトラメチルペンタン-3-イルメタンスルホネート、2,2,4,4-テトラメチルペンタン-3-イルエタンスルホネート、2,2,4,4-テトラメチルペンタン-3-イルベンゼンスルホネート、2,2,4,4-テトラメチルペンタン-3-イル4-メチルベンゼンスルホネート、ビス2,2,4,4-テトラメチルペンタン-3-イルメタンジスルホネート、ビス2,2,4,4-テトラメチルペンタン-3-イルエタン-1,2-ジスルホネート、2-メチルヘキサン-3-イルメタンスルホネート、2-メチルヘキサン-3-イルエタンスルホネート、2-メチルヘキサン-3-イルベンゼンスルホネート、2-メチルヘキサン-3-イル4-メチルベンゼンスルホネート、ビス2-メチルヘキサン-3-イルメタンジスルホネート、ビス2-メチルヘキサン-3-イルエタン-1,2-ジスルホネート、2,2-ジメチルヘキサン-3-イルメタンスルホネート、2,2-ジメチルヘキサン-3-イルエタンスルホネート、2,2-ジメチルヘキサン-3-イルベンゼンスルホネート、2,2-ジメチルヘキサン-3-イル4-メチルベンゼンスルホネート、ビス2,2-ジメチルヘキサン-3-イルメタンジスルホネート、ビス2,2-ジメチルヘキサン-3-イルエタン-1,2-ジスルホネート、1-シクロプロピルエチルメタンスルホネート、1-シクロプロピルエチルエタンスルホネート、1-シクロプロピルエチルベンゼンスルホネート、1-シクロプロピルエチル4-メチルベンゼンスルホネート、ビス1-シクロプロピルエチルメタンジスルホネート、ビス1-シクロプロピルエチルエタン-1,2-ジスルホネート、1-シクロブチルエチルメタンスルホネート、1-シクロブチルエチルエタンスルホネート、1-シクロブチルエチルベンゼンスルホネート、1-シクロブチルエチル4-メチルベンゼンスルホネート、ビス1-シクロブチルエチルメタンジスルホネート、ビス1-シクロブチルエチルエタン-1,2-ジスルホネート、1-シクロペンチルエチルメタンスルホネート、1-シクロペンチルエチルエタンスルホネート、1-シクロペンチルエチルベンゼンスルホネート、1-シクロペンチルエチル4-メチルベンゼンスルホネート、ビス1-シクロペンチルエチルメタンジスルホネート、ビス1-シクロペンチルエチルエタン-1,2-ジスルホネート、1-シクロヘキシルエチルメタンスルホネート、1-シクロヘキシルエチルエタンスルホネート、1-シクロヘキシルエチルベンゼンスルホネート、1-シクロヘキシルエチル4-メチルベンゼンスルホネート、ビス1-シクロヘキシルエチルメタンジスルホネート、ビス1-シクロヘキシルエチルエタン-1,2-ジスルホネート等が好適に挙げられる。これらの中でも、一般式IIで表されるスルホン酸エステル化合物のより好ましい例は、ブタン-2-イルメタンスルホネート、ブタン-2-イルエタンスルホネート、ブタン-2-イルベンゼンスルホネート、ブタン-2-イル4-メチルベンゼンスルホネート、ビスブタン-2-イルメタンジスルホネート、ビスブタン-2-イルエタン-1,2-ジスルホネート、ペンタン-2-イルメタンスルホネート、ペンタン-2-イルエタンスルホネート、ペンタン-2-イルベンゼンスルホネート、ペンタン-2-イル4-メチルベンゼンスルホネート、ビスペンタン-2-イルメタンジスルホネート、ビスペンタン-2-イルエタン-1,2-ジスルホネート、ペンタン-3-イルメタンスルホネート、ペンタン-3-イルエタンスルホネート、ペンタン-3-イルベンゼンスルホネート、ペンタン-3-イル4-メチルベンゼンスルホネート、ビスペンタン-3-イルメタンジスルホネート、ビスペンタン-3-イルエタン-1,2-ジスルホネート、3-メチルブタン-2-イルメタンスルホネート、3-メチルブタン-2-イルエタンスルホネート、3-メチルブタン-2-イルベンゼンスルホネート、3-メチルブタン-2-イル4-メチルベンゼンスルホネート、ビス3-メチルブタン-2-イルメタンジスルホネート、ビス3-メチルブタン-2-イルエタン-1,2-ジスルホネート、3,3-ジメチルブタン-2-イルメタンスルホネート、3,3-ジメチルブタン-2-イルエタンスルホネート、3,3-ジメチルブタン-2-イルベンゼンスルホネート、3,3-ジメチルブタン-2-イル4-メチルベンゼンスルホネート、ビス3,3-ジメチルブタン-2-イルメタンジスルホネート、ビス3,3-ジメチルブタン-2-イルエタン-1,2-ジスルホネート、4-メチルペンタン-2-イルメタンスルホネート、4-メチルペンタン-2-イルエタンスルホネート、4-メチルペンタン-2-イルベンゼンスルホネート、4-メチルペンタン-2-イル4-メチルベンゼンスルホネート、ビス4-メチルペンタン-2-イルメタンジスルホネート、ビス4-メチルペンタン-2-イルエタン-1,2-ジスルホネート、2-メチルペンタン-3-イルメタンスルホネート、2-メチルペンタン-3-イルエタンスルホネート、2-メチルペンタン-3-イルベンゼンスルホネート、2-メチルペンタン-3-イル4-メチルベンゼンスルホネート、ビス2-メチルペンタン-3-イルメタンジスルホネート、ビス2-メチルペンタン-3-イルエタン-1,2-ジスルホネート、2,4-ジメチルペンタン-3-イルメタンスルホネート、2,4-ジメチルペンタン-3-イルエタンスルホネート、2,4-ジメチルペンタン-3-イルベンゼンスルホネート、2,4-ジメチルペンタン-3-イル4-メチルベンゼンスルホネート、ビス2,4-ジメチルペンタン-3-イルメタンジスルホネート、ビス2,4-ジメチルペンタン-3-イルエタン-1,2-ジスルホネート、1-シクロプロピルエチルメタンスルホネート、1-シクロプロピルエチルエタンスルホネート、1-シクロプロピルエチルベンゼンスルホネート、1-シクロプロピルエチル4-メチルベンゼンスルホネート、ビス1-シクロプロピルエチルメタンジスルホネート、ビス1-シクロプロピルエチルエタン-1,2-ジスルホネート、1-シクロブチルエチルメタンスルホネート、1-シクロブチルエチルエタンスルホネート、1-シクロブチルエチルベンゼンスルホネート、1-シクロブチルエチル4-メチルベンゼンスルホネート、ビス1-シクロブチルエチルメタンジスルホネート、ビス1-シクロブチルエチルエタン-1,2-ジスルホネート、1-シクロペンチルエチルメタンスルホネート、1-シクロペンチルエチルエタンスルホネート、1-シクロペンチルエチルベンゼンスルホネート、1-シクロペンチルエチル4-メチルベンゼンスルホネート、ビス1-シクロペンチルエチルメタンジスルホネート、ビス1-シクロペンチルエチルエタン-1,2-ジスルホネート、1-シクロヘキシルエチルメタンスルホネート、1-シクロヘキシルエチルエタンスルホネート、1-シクロヘキシルエチルベンゼンスルホネート、1-シクロヘキシルエチル4-メチルベンゼンスルホネート、ビス1-シクロヘキシルエチルメタンジスルホネート、ビス1-シクロヘキシルエチルエタン-1,2-ジスルホネートである。これらの中でも、一般式IIで表されるスルホン酸エステル化合物の更に好ましい例は、3-メチルブタン-2-イルメタンスルホネート、3-メチルブタン-2-イル4-メチルベンゼンスルホネート、ビス3-メチルブタン-2-イルメタンジスルホネート、ビス3-メチルブタン-2-イルエタン-1,2-ジスルホネート、3,3-ジメチルブタン-2-イルメタンスルホネート、3,3-ジメチルブタン-2-イル4-メチルベンゼンスルホネート、ビス3,3-ジメチルブタン-2-イルメタンジスルホネート、ビス3,3-ジメチルブタン-2-イルエタン-1,2-ジスルホネート、2-メチルペンタン-3-イルメタンスルホネート、2-メチルペンタン-3-イル4-メチルベンゼンスルホネート、ビス2-メチルペンタン-3-イルメタンジスルホネート、ビス2-メチルペンタン-3-イルエタン-1,2-ジスルホネート、1-シクロプロピルエチルメタンスルホネート、1-シクロプロピルエチル4-メチルベンゼンスルホネート、ビス1-シクロプロピルエチルメタンジスルホネート、ビス1-シクロプロピルエチルエタン-1,2-ジスルホネート、1-シクロブチルエチルメタンスルホネート、1-シクロブチルエチル4-メチルベンゼンスルホネート、ビス1-シクロブチルエチルメタンジスルホネート、ビス1-シクロブチルエチルエタン-1,2-ジスルホネート、1-シクロペンチルエチルメタンスルホネート、1-シクロペンチルエチル4-メチルベンゼンスルホネート、ビス1-シクロペンチルエチルメタンジスルホネート、ビス1-シクロペンチルエチルエタン-1,2-ジスルホネートである。一般式IIで表されるスルホン酸エステル化合物は、光学異性体を有する場合がある。光学異性体については、R体、S体が存在し得るが、第I1発明においてはそのいずれも本発明の効果を奏する。また、前記光学異性体は任意の比率の混合物として用いることもでき、光学異性体の一方が過剰に存在する場合光学活性体あるいは光学異性体が同量で存在する場合ラセミ体のいずれの場合も本発明の効果を有する。さらにジアステレオマーが存在し得る場合、ジアステレオマーについては、その化学的、あるいは電気化学的性質は必ずしも同一ではないことから、ジアステレオマーの存在比によって、本発明の効果の程度が異なる場合があるが、それら光学異性体のいずれかを単独又は複数の混合物で用いた場合においても本発明の効果を有する。式中、nは1又は2の整数を示す。nが1の場合は、R4は炭素数1~6のアルキル基、又は炭素数6~12のアリール基を示す。nが2の場合は、R4は炭素数1~6のアルキレン基を示す。ただし、前記の炭素数1~6のアルキル基、炭素数6~12のアリール基、及び炭素数1~6のアルキレン基は、それらの少なくとも1つの水素原子がハロゲン原子で置換されていてもよい。一般式IIIのnは1又は2の整数であるが、好ましくは2である。一般式IIIのnが1の場合は、R4は、炭素数1~6の直鎖若しくは分枝鎖のアルキル基、少なくとも1つの水素原子がハロゲン原子で置換された炭素数1~6の直鎖若しくは分枝鎖のハロゲン化アルキル基、又は、水素原子がハロゲン原子で置換されていてもよい炭素数6~12のアリール基であり、好ましくは炭素数1~6の直鎖若しくは分枝鎖のアルキル基、又は、水素原子がハロゲン原子で置換されていてもよい炭素数6~12のアリール基であり、より好ましくは炭素数1~3の直鎖若しくは分枝鎖のアルキル基、又は、水素原子がハロゲン原子で置換されていてもよい炭素数6~10のアリール基であり、特に好ましくは炭素数1又は2の直鎖のアルキル基、又は炭素数6~8のアリール基である。一般式IIIにおけるR4の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基、フェニル基、2-メチルフェニル基、3-メチルフェニル基、4-メチルフェニル基、4-tertブチルフェニル基、2,4,6-トリメチルフェニル基、4-フルオロフェニル基、4-クロロフェニル基、4-トリフルオロメチルフェニル基等が挙げられるが、メチル基、エチル基、フェニル基、4-メチルフェニル基がより好ましく、メチル基、4-メチルフェニル基が更に好ましい。前記一般式IIIのnが2の場合は、R4は、水素原子がハロゲン原子で置換されていてもよい炭素数1~6の直鎖若しくは分枝鎖のアルキレン基であり、好ましくは水素原子がハロゲン原子で置換されていてもよい炭素数1~4の直鎖若しくは分枝鎖のアルキレン基であり、より好ましくは水素原子がハロゲン原子で置換されていてもよい炭素数1~3の直鎖若しくは分枝鎖のアルキレン基であり、特に好ましくは炭素数1若しくは2の直鎖のアルキレン基である。R4がアルキレン基である場合の好適例としては、メチレン基、エタン-1,2-ジイル基、プロパン-1,3-ジイル基、ブタン-1,4-ジイル基、ペンタンジ-1,5-イル基、ヘキサン-1,6-ジイル基、エタン-1,1-ジイル基、プロパン-1,2-ジイル基、2,2-ジメチルプロパン-1,3-ジイル基、フルオロメチレン基、ジルフルオロメチレン基等が挙げられるが、メチレン基、エタン-1,2-ジイル基、プロパン-1,3-ジイル基がより好ましく、メチレン基、エタン-1,2-ジイル基が更に好ましい。一般式IIIで表されるスルホン酸エステル化合物の具体例としては、プロパン-2-イルメタンスルホネート、プロパン-2-イルエタンスルホネート、プロパン-2-イルベンゼンスルホネート、プロパン-2-イル4-メチルベンゼンスルホネート、ビスプロパン-2-イルメタンジスルホネート、ビスプロパン-2-イルエタン-1,2-ジスルホネート、ビスプロパン-2-イルプロパン-1,3-ジスルホネートが好適に挙げられるが、これらの中でもプロパン-2-イルメタンスルホネート、プロパン-2-イル4-メチルベンゼンスルホネート、ビスプロパン-2-イルメタンジスルホネート、ビスプロパン-2-イルエタン-1,2-ジスルホネートがより好ましい。第I発明の非水電解液において、非水電解液に含有される一般式II又はIIIで表されるスルホン酸エステル化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.01質量以上が好ましく、0.05質量以上がより好ましく、0.1質量以上が更に好ましく、その上限は、5質量以下が好ましく、3質量以下がより好ましく、1質量以下が更に好ましい。第I発明の非水電解液において、一般式IIで表されるスルホン酸エステル化合物及び炭素数1~6の炭化水素基が第3級炭素原子又は第4級炭素原子を介してベンゼン環に結合しているベンゼン化合物、及び/又は、環状構造若しくは不飽和基を有するS=O基含有化合物を組み合わせた前記一般式IIIで表されるスルホン酸エステル化合物を添加することにより広い温度範囲での電気化学特性は向上するが、以下に述べる非水溶媒、電解質塩、更にその他の添加剤を組み合わせることにより、広い温度範囲での電気化学特性が相乗的に向上するという特異な効果を発現する。その理由は明らかではないが、これらの非水溶媒、電解質塩、さらにその他の添加剤の構成元素を含有するイオン伝導性の高い混合被膜が形成されるためと考えられる。<第II発明>本発明の第II発明の非水電解液は、非水溶媒に電解質塩が溶解されている非水電解液において、非水電解液中に、下記一般式IVで表されるシクロアルカン骨格を有するスルホン酸エステル化合物を0.001~5質量含有することを特徴とする。式中、tは1又は2の整数を示す。tが1の場合は、R5及びR6は炭素数1~6のアルキル基、又は炭素数6~12のアリール基を示し、R7は炭素数1~6のアルキル基を示し、R7はシクロ環上の炭素原子と結合して環を形成してもよく、rは0~10の整数を示し、p及びqはそれぞれ独立して0~3の整数を示す。t=2の場合は、R5は炭素数1~6のアルキレン基を示し、R6、R7、r、p及びqはtが1の場合と同義である。ただし、前記の炭素数1~6のアルキル基、及び炭素数6~12のアリール基は、それらの少なくとも1つの水素原子がハロゲン原子で置換されていてもよい。第II発明の非水電解液が、広い温度範囲での電気化学特性を大幅に改善できる理由は必ずしも明確ではないが、以下のように考えられる。第II発明の非水電解液が含有する前記一般式IVで表されるスルホン酸エステル化合物は、スルホニルオキシ基が結合するメチン基RSO3-CHR’R’を有する。電子吸引性のスルホニルオキシ基が結合する炭素上のメチンプロトンの酸性度は、R’の電子供与性効果により、メチレンプロトンRSO3-CH2-よりも低いと考えられることに加え、シクロアルキル基が適度な嵩高さを有している。従って、前記一般式IVで表されるスルホン酸エステル化合物は、メチン基が初回充電時に負極上で緩やかに反応し、かつシクロアルキル基の適度な嵩高さから活物質表面に過度に緻密化することなく良好な保護被膜が形成されると考えられる。そのため低温から高温まで広い温度範囲での電気化学特性が著しく向上する特異的な効果をもたらすことが分かった。一般式IVのtは、1又は2の整数であり、好ましくは2である。一般式IVのtが1の場合は、R5は少なくとも1つの水素原子がハロゲン原子で置換されていてもよい炭素数1~6の直鎖若しくは分枝鎖のアルキル基、又は、少なくとも1つの水素原子がハロゲン原子で置換されていてもよい炭素数6~12のアリール基であり、好ましくは炭素数1~6の直鎖若しくは分枝鎖のアルキル基、又は、少なくとも1つの水素原子がハロゲン原子で置換されていてもよい炭素数6~12のアリール基であり、より好ましくは炭素数1~3の直鎖若しくは分枝鎖のアルキル基、又は、少なくとも1つの水素原子がハロゲン原子で置換されていてもよい炭素数6~10のアリール基であり、特に好ましくは炭素数1若しくは2の直鎖のアルキル基、又は、炭素数6~8のアリール基である。一般式IVにおけるR5の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基、フェニル基、2-メチルフェニル基、3-メチルフェニル基、4-メチルフェニル基、4-tertブチルフェニル基、2,4,6-トリメチルフェニル基、4-フルオロフェニル基、4-クロロフェニル基、4-トリフルオロメチルフェニル基等が挙げられるが、メチル基、エチル基、フェニル基、4-メチルフェニル基がより好ましく、メチル基、4-メチルフェニル基が更に好ましい。前記一般式IVのtが2の場合は、R5は、少なくとも1つの水素原子がハロゲン原子で置換されていてもよい炭素数1~6の直鎖若しくは分枝鎖のアルキレン基であり、好ましくは少なくとも1つの水素原子がハロゲン原子で置換されていてもよい炭素数1~4の直鎖若しくは分枝鎖のアルキレン基であり、より好ましくは少なくとも1つの水素原子がハロゲン原子で置換されていてもよい炭素数1~3の直鎖若しくは分枝鎖のアルキレン基であり、特に好ましくは炭素数1若しくは2の直鎖のアルキレン基である。R5がアルキレン基である場合の好適例としては、メチレン基、エタン-1,2-ジイル基、プロパン-1,3-ジイル基、ブタン-1,4-ジイル基、ペンタンジ-1,5-イル基、ヘキサン-1,6-ジイル基、エタン-1,1-ジイル基、プロパン-1,2-ジイル基、2,2-ジメチルプロパン-1,3-ジイル基、フルオロメチレン基、ジルフルオロメチレン基等が挙げられ、中でも、メチレン基、エタン-1,2-ジイル基、プロパン-1,3-ジイル基がより好ましく、メチレン基、エタン-1,2-ジイル基が更に好ましい。一般式IVのR6は、少なくとも1つの水素原子がハロゲン原子で置換されていてもよい炭素数1~6の直鎖若しくは分枝鎖のアルキル基、又は、少なくとも1つの水素原子がハロゲン原子で置換されていてもよい炭素数6~12のアリール基であり、好ましくは炭素数1~6の直鎖若しくは分枝鎖のアルキル基、又は、少なくとも1つの水素原子がハロゲン原子で置換されていてもよい炭素数6~12のアリール基であり、より好ましくは炭素数1~3の直鎖若しくは分枝鎖のアルキル基、又は、少なくとも1つの水素原子がハロゲン原子で置換されていてもよい炭素数6~10のアリール基であり、特に好ましくは炭素数1若しくは2の直鎖のアルキル基、又は、炭素数6~8のアリール基である。前記R6の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基、フェニル基、2-メチルフェニル基、3-メチルフェニル基、4-メチルフェニル基、4-tertブチルフェニル基、2,4,6-トリメチルフェニル基、4-フルオロフェニル基、4-クロロフェニル基、4-トリフルオロメチルフェニル基等が挙げられるが、メチル基、エチル基、フェニル基、4-メチルフェニル基がより好ましく、メチル基、4-メチルフェニル基が更に好ましい。一般式IVのR7は、少なくとも1つの水素原子がハロゲン原子で置換されていてもよい炭素数1~6の直鎖若しくは分枝鎖のアルキル基であり、より好ましくは炭素数1~3の直鎖若しくは分枝鎖のアルキル基であり、更に好ましくは炭素数1若しくは2の直鎖のアルキル基である。前記R7の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基等が挙げられるが、メチル基、エチル基、n-プロピル基、n-ブチル基、iso-プロピル基がより好ましく、メチル基、エチル基が更に好ましい。一般式IVのrは、0~10の整数であるが、0~6が好ましく、0~5の整数がより好ましく、1~4の整数が更に好ましく、2又は3が最も好ましい。前記一般式Iのp及びqは、それぞれ独立して0から3の整数であるが、0又は1が好ましい。上記の置換基の範囲の場合に、広い温度範囲での電気化学特性を大幅に改善できるので好ましい。一般式IVで表されるスルホン酸エステル化合物の具体例としては、iシクロプロピルメタンスルホネート、シクロプロピルエタンスルホネート、シクロプロピルベンゼンスルホネート、シクロプロピル4-メチルベンゼンスルホネート、ジシクロプロピルメタンジスルホネート、ジシクロプロピルエタン-1,2-ジスルホネート;シクロブチルメタンスルホネート、シクロブチルエタンスルホネート、シクロブチルベンゼンスルホネート、シクロブチル4-メチルベンゼンスルホネート、ジシクロブチルメタンジスルホネート、ジシクロブチルエタン-1,2-ジスルホネート;シクロペンチルメタンスルホネート、シクロペンチルエタンスルホネート、シクロペンチルプロパン-1-スルホネート、シクロペンチルブタン-1-スルホネート、シクロペンチルペンタン-1-スルホネート、シクロペンチルヘキサン-1-スルホネート、シクロペンチルトリフルオロメタンスルホネート、シクロペンチル2,2,2-トリフルオロエタンスルホネート、シクロペンチルプロパン-2-スルホネート、シクロペンチルブタン-2-スルホネート、シクロペンチル2メチルプロパン-2-スルホネート、シクロペンチル2メチルブタン-2-スルホネート、シクロペンチルベンゼンスルホネート、シクロペンチル2-メチルベンゼンスルホネート、シクロペンチル3-メチルベンゼンスルホネート、シクロペンチル4-メチルベンゼンスルホネート、シクロペンチル4-tert-ブチルベンゼンスルホネート、シクロペンチル2,4,6-トリメチルベンゼンスルホネート、シクロペンチル4-フルオロベンゼンスルホネート、シクロペンチル4-クロロベンゼンスルホネート、シクロペンチル4-トリフルオロメチルベンゼンスルホネート、ジシクロペンチルメタンジスルホネート、ジシクロペンチルエタン-1,2-ジスルホネート、ジシクロペンチルプロパン-1,3-ジスルホネート、ii2-メチルシクロペンチルメタンスルホネート、2-メチルシクロペンチルエタンスルホネート、2-メチルシクロペンチルベンゼンスルホネート、2-メチルシクロペンチル4-メチルベンゼンスルホネート、ビス2-メチルシクロペンチルメタンジスルホネート、ビス2-メチルシクロペンチルエタン-1,2-ジスルホネート、iiiシクロヘキシルメタンスルホネート、シクロヘキシルエタンスルホネート、シクロヘキシルプロパン-1-スルホネート、シクロヘキシルブタン-1-スルホネート、シクロヘキシルペンタン-1-スルホネート、シクロヘキシルヘキサン-1-スルホネート、シクロヘキシルトリフルオロメタンスルホネート、シクロヘキシル2,2,2-トリフルオロエタンスルホネート、シクロヘキシルプロパン-2-スルホネート、シクロヘキシルブタン-2-スルホネート、シクロヘキシル2メチルプロパン-2-スルホネート、シクロヘキシル2メチルブタン-2-スルホネート、シクロヘキシルベンゼンスルホネート、シクロヘキシル2-メチルベンゼンスルホネート、シクロヘキシル3-メチルベンゼンスルホネート、シクロヘキシル4-メチルベンゼンスルホネート、シクロヘキシル4-tert-ブチルベンゼンスルホネート、シクロヘキシル2,4,6-トリメチルベンゼンスルホネート、シクロヘキシル4-フルオロベンゼンスルホネート、シクロヘキシル4-クロロベンゼンスルホネート、シクロヘキシル4-トリフルオロメチルベンゼンスルホネート、ジシクロヘキシルメタンジスルホネート、ジシクロヘキシルエタン-1,2-ジスルホネート、ジシクロヘキシルプロパン-1,3-ジスルホネート、iv2-メチルシクロヘキシルメタンスルホネート、2-メチルシクロヘキシルエタンスルホネート、2-メチルシクロヘキシルベンゼンスルホネート、2-メチルシクロヘキシル4-メチルベンゼンスルホネート、ビス2-メチルシクロヘキシルメタンジスルホネート、ビス2-メチルシクロヘキシルエタン-1,2-ジスルホネート;2-エチルシクロヘキシルメタンスルホネート、2-エチルシクロヘキシルエタンスルホネート、2-エチルシクロヘキシルベンゼンスルホネート、2-エチルシクロヘキシル4-メチルベンゼンスルホネート、ビス2-エチルシクロヘキシルメタンジスルホネート、ビス2-エチルシクロヘキシルエタン-1,2-ジスルホネート;2,6-ジメチルシクロヘキシルメタンスルホネート、2,6-ジメチルシクロヘキシルエタンスルホネート、2,6-ジメチルシクロヘキシルベンゼンスルホネート、2、6-ジメチルシクロヘキシル4-メチルベンゼンスルホネート、ビス2,6-ジメチルシクロヘキシルメタンジスルホネート、vシクロヘプチルメタンスルホネート、シクロヘプチルエタンスルホネート、シクロヘプチルベンゼンスルホネート、シクロヘプチル4-メチルベンゼンスルホネート、ジシクロヘプチルメタンジスルホネート、ジシクロヘプチルエタン-1,2-ジスルホネート;シクロオクチルメタンスルホネート、シクロオクチルエタンスルホネート、シクロオクチルベンゼンスルホネート、シクロオクチル4-メチルベンゼンスルホネート、ジシクロオクチルメタンジスルホネート;シクロノニルメタンスルホネート、シクロノニルエタンスルホネート、シクロノニルベンゼンスルホネート、シクロノニル4-メチルベンゼンスルホネート、ジシクロノニルメタンジスルホネート;シクロデシルメタンスルホネート、シクロデシルエタンスルホネート、シクロデシルベンゼンスルホネート、シクロデシル4-メチルベンゼンスルホネート、ジシクロデシルメタンジスルホネート;シクロウンデシルメタンスルホネート、シクロウンデシルエタンスルホネート、シクロウンデシルベンゼンスルホネート、シクロウンデシル4-メチルベンゼンスルホネート、ジシクロウンデシルメタンジスルホネート;シクロドデシルメタンスルホネート、シクロドデシルエタンスルホネート、シクロドデシルベンゼンスルホネート、シクロドデシル4-メチルベンゼンスルホネート、ジシクロドデシルメタンジスルホネート、viデカヒドラナフタレン-1-イルメタンスルホネート、デカヒドラナフタレン-1-イルエタンスルホネート、デカヒドラナフタレン-1-イルベンゼンスルホネート、デカヒドラナフタレン-1-イル4-メチルベンゼンスルホネート、ビスデカヒドロナフタレン-1-イルメタンジスルホネート、デカヒドラナフタレン-2-イルメタンスルホネート、デカヒドラナフタレン-2-イルエタンスルホネート、デカヒドラナフタレン-2-イルベンゼンスルホネート、デカヒドラナフタレン-2-イル4-メチルベンゼンスルホネート、ビスデカヒドロナフタレン-2-イルメタンジスルホネート、viiビシクロ[2,2,1]ヘプタン-2-イルメタンスルホネート、ビシクロ[2,2,1]ヘプタン-2-イルエタンスルホネート、ビシクロ[2,2,1]ヘプタン-2-イルベンゼンスルホネート、ビシクロ[2,2,1]ヘプタン-2-イル4-メチルベンゼンスルホネート、ビスビシクロ[2,2,1]ヘプタン-2-イルメタンジスルホネート、ビスビシクロ[2,2,1]ヘプタン-2-イルエタン-1,2-ジスルホネート、viiiシクロブタン-1,2-ジイルジメタンスルホネート、シクロブタン-1,2-ジイルジエタンスルホネート、シクロブタン-1,2-ジイルジベンゼンスルホネート、シクロブタン-1,2-ジイルビス4-メチルベンゼンスルホネート;シクロブタン-1,3-ジイルジメタンスルホネート、シクロブタン-1,3-ジイルジエタンスルホネート、シクロブタン-1,3-ジイルジベンゼンスルホネート、シクロブタン-1,3-ジイルビス4-メチルベンゼンスルホネート;シクロペンタン-1,2-ジイルジメタンスルホネート、シクロペンタン-1,2-ジイルジエタンスルホネート、シクロペンタン-1,2-ジイルジベンゼンスルホネート、シクロペンタン-1,2-ジイルビス4-メチルベンゼンスルホネート;シクロペンタン-1,3-ジイルジメタンスルホネート、シクロペンタン-1,3-ジイルジエタンスルホネート、シクロペンタン-1,3-ジイルジベンゼンスルホネート、シクロペンタン-1,3-ジイルビス4-メチルベンゼンスルホネート;シクロペンタン-1,2,4-トリイルトリメタンスルホネート、シクロペンタン-1,2,4-トリイルトリエタンスルホネート、シクロペンタン-1,2,4-トリイルトリベンゼンスルホネート、シクロペンタン-1,2,4-トリイルトリス4-メチルベンゼンスルホネート;シクロヘキサン-1,2-ジイルジメタンスルホネート、シクロヘキサン-1,2-ジイルジエタンスルホネート、シクロヘキサン-1,2-ジイルジベンゼンスルホネート、シクロヘキサン-1,2-ジイルビス4-メチルベンゼンスルホネート;シクロヘキサン-1,3-ジイルジメタンスルホネート、シクロヘキサン-1,3-ジイルジエタンスルホネート、シクロヘキサン-1,3-ジイルジベンゼンスルホネート、シクロヘキサン-1,3-ジイルビス4-メチルベンゼンスルホネート;シクロヘキサン-1,4-ジイルジメタンスルホネート、シクロヘキサン-1,4-ジイルジエタンスルホネート、シクロヘキサン-1,4-ジイルジベンゼンスルホネート、シクロヘキサン-1,4-ジイルビス4-メチルベンゼンスルホネート;シクロヘキサン-1,3,5-トリイルトリメタンスルホネート、シクロヘキサン-1,3,5-トリイルトリエタンスルホネート、シクロヘキサン-1,3,5-トリイルトリベンゼンスルホネート、シクロヘキサン-1,3,5-トリイルトリス4-メチルベンゼンスルホネートが好適に挙げられる。これらの中でも、iシクロブチルメタンスルホネート、シクロブチルエタンスルホネート、シクロブチルベンゼンスルホネート、シクロブチル4-メチルベンゼンスルホネート、ジシクロブチルメタンジスルホネート、ジシクロブチルエタン-1,2-ジスルホネート、シクロペンチルメタンスルホネート、シクロペンチルエタンスルホネート、シクロペンチルベンゼンスルホネート、シクロペンチル4-メチルベンゼンスルホネート、ジシクロペンチルメタンジスルホネート、ジシクロペンチルエタン-1,2-ジスルホネート、ii2-メチルシクロペンチルメタンスルホネート、2-メチルシクロペンチルエタンスルホネート、2-メチルシクロペンチルベンゼンスルホネート、2-メチルシクロペンチル4-メチルベンゼンスルホネート、ビス2-メチルシクロペンチルメタンジスルホネート、ビス2-メチルシクロペンチルエタン-1,2-ジスルホネート、iiiシクロヘキシルメタンスルホネート、シクロヘキシルエタンスルホネート、シクロヘキシルベンゼンスルホネート、シクロヘキシル4-メチルベンゼンスルホネート、ジシクロヘキシルメタンジスルホネート、ジシクロヘキシルエタン-1,2-ジスルホネート、iv2-メチルシクロヘキシルメタンスルホネート、2-メチルシクロヘキシルエタンスルホネート、2-メチルシクロヘキシルベンゼンスルホネート、2-メチルシクロヘキシル4-メチルベンゼンスルホネート、ビス2-メチルシクロヘキシルメタンジスルホネート、ビス2-メチルシクロヘキシルエタン-1,2-ジスルホネート、2-エチルシクロヘキシルメタンスルホネート、2-エチルシクロヘキシルエタンスルホネート、2-エチルシクロヘキシルベンゼンスルホネート、2-エチルシクロヘキシル4-メチルベンゼンスルホネート、ビス2-エチルシクロヘキシルメタンジスルホネート、ビス2-エチルシクロヘキシルエタン-1,2-ジスルホネート、vシクロヘプチルメタンスルホネート、シクロヘプチルエタンスルホネート、シクロヘプチルベンゼンスルホネート、シクロヘプチル4-メチルベンゼンスルホネート、ジシクロヘプチルメタンジスルホネート、ジシクロヘプチルエタン-1,2-ジスルホネート、viiビシクロ[2,2,1]ヘプタン-2-イルメタンスルホネート、ビシクロ[2,2,1]ヘプタン-2-イルエタンスルホネート、ビシクロ[2,2,1]ヘプタン-2-イルベンゼンスルホネート、ビシクロ[2,2,1]ヘプタン-2-イル4-メチルベンゼンスルホネート、ビスビシクロ[2,2,1]ヘプタン-2-イルメタンジスルホネート、ビスビシクロ[2,2,1]ヘプタン-2-イルエタン-1,2-ジスルホネート、viiiシクロペンタン-1,2-ジイルジメタンスルホネート、シクロペンタン-1,2-ジイルジエタンスルホネート、シクロペンタン-1,2-ジイルジベンゼンスルホネート、シクロペンタン-1,2-ジイルビス4-メチルベンゼンスルホネート、シクロヘキサン-1,2-ジイルジメタンスルホネート、シクロヘキサン-1,2-ジイルジエタンスルホネート、シクロヘキサン-1,2-ジイルジベンゼンスルホネート、シクロヘキサン-1,2-ジイルビス4-メチルベンゼンスルホネートがより好ましい。また、iシクロペンチルメタンスルホネート、シクロペンチルベンゼンスルホネート、シクロペンチル4-メチルベンゼンスルホネート、ジシクロペンチルメタンジスルホネート、ジシクロペンチルエタン-1,2-ジスルホネート、iiiシクロヘキシルメタンスルホネート、シクロヘキシルベンゼンスルホネート、シクロヘキシル4-メチルベンゼンスルホネート、ジシクロヘキシルメタンジスルホネート、ジシクロヘキシルエタン-1,2-ジスルホネート、viiビシクロ[2,2,1]ヘプタン-2-イルメタンスルホネート、ビシクロ[2,2,1]ヘプタン-2-イルベンゼンスルホネート、ビシクロ[2,2,1]ヘプタン-2-イル4-メチルベンゼンスルホネート、ビスビシクロ[2,2,1]ヘプタン-2-イルメタンジスルホネート、ビスビシクロ[2,2,1]ヘプタン-2-イルエタン-1,2-ジスルホネート、viiiシクロペンタン-1,2-ジイルジメタンスルホネート、シクロペンタン-1,2-ジイルビスベンゼンスルホネート、シクロペンタン-1,2-ジイルビス4-メチルベンゼンスルホネートが更に好ましい。一般式IVで表されるスルホン酸エステル化合物は、光学異性体を有する場合がある。光学異性体については、R体、S体が存在し得るが、第II発明においてはそのいずれも本発明の効果を奏する。また、前記光学異性体は任意の比率の混合物として用いることもでき、光学異性体の一方が過剰に存在する場合光学活性体あるいは光学異性体が同量で存在する場合ラセミ体のいずれの場合も本発明の効果を有する。さらにジアステレオマーが存在し得る場合、ジアステレオマーについては、その化学的、あるいは電気化学的性質は必ずしも同一ではないことから、ジアステレオマーの存在比によって、本発明の効果の程度が異なる場合があるが、それら光学異性体のいずれかを単独あるいは複数の混合物で用いた場合においても本発明の効果を有する。第II発明の非水電解液において、非水電解液に含有される一般式IVで表されるスルホン酸エステル化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.01質量以上が好ましく、0.05質量以上がより好ましく、0.1質量以上が更に好ましく、その上限は、5質量以下が好ましく、3質量以下がより好ましく、1質量以下が更に好ましい。第II発明の非水電解液において、一般式IVで表されるスルホン酸エステル化合物を添加することにより広い温度範囲での電気化学特性は向上するが、以下に述べる非水溶媒、電解質塩、更にその他の添加剤を組み合わせることにより、広い温度範囲での電気化学特性が相乗的に向上するという特異な効果を発現する。その理由は明らかではないが、これらの非水溶媒、電解質塩、さらにその他の添加剤の構成元素を含有するイオン伝導性の高い混合被膜が形成されるためと考えられる。<第III発明>本発明の第III1発明の非水電解液は、非水溶媒に電解質塩が溶解されている非水電解液において、非水電解液中に、下記一般式Vで表されるスルホン酸エステル化合物を0.001~5質量含有することを特徴とする。式中、R11及びR12は、それぞれ独立に、炭素数1~6のアルキル基、又は炭素数6~12のアリール基を示し、R13及びR14は、それぞれ独立に、炭素数1~6のアルキル基を示し、L1は、少なくとも1つの水素原子が-OSO2R15R15はR11又はR12と同義であるで置換されてもよい炭素数1~6のアルキレン基、少なくとも一つのエーテル結合を含む炭素数2~6の2価の連結基又は単結合を示す。前記の炭素数1~6のアルキル基及び炭素数6~12のアリール基は、それら少なくとも1つの水素原子がハロゲン原子で置換されていてもよい。本発明の第III2発明の非水電解液は、非水溶媒に電解質塩が溶解されている非水電解液において、非水電解液中に、前記一般式Vで表されるスルホン酸エステル化合物0.001~5質量と、さらに下記一般式一般式VIで表されるスルホン酸エステル化合物を0.001~5質量含有することを特徴とする。式中、R16及びR17は、それぞれ独立に、炭素数1~6のアルキル基、又は炭素数6~12のアリール基を示し、R18は、水素原子、炭素数1~6のアルキル基を示し、L2は、少なくとも1つの水素原子が-OSO2R19R19はR16又はR17と同義であるで置換されてもよい炭素数1~6のアルキレン基、少なくとも一つのエーテル結合を含む炭素数2~6の2価の連結基又は単結合を示す。前記の炭素数1~6のアルキル基及び炭素数6~12のアリール基は、それらの少なくとも1つの水素原子がハロゲン原子で置換されていてもよい。第III発明の非水電解液が、広い温度範囲での電気化学特性を大幅に改善できる理由は必ずしも明確ではないが、以下のように考えられる。第III発明の非水電解液が含有する前記一般式Vで表されるスルホン酸エステル化合物は、2つのスルホニルオキシ基がそれぞれ結合するメチン基RSO3-CHR-を有する。電子吸引性のスルホニルオキシ基が結合する炭素上のメチンプロトンの酸性度は、Rの電子供与性効果により、メチレンプロトンRSO3-CH2-よりも低いと考えられる。従って、前記一般式Vで表されるスルホン酸エステル化合物は、2箇所存在するメチン基が初回充電時に負極上で緩やかに反応するため、過度に緻密化することなく強度の強い被膜が形成されると考えられる。そのため低温から高温まで広い温度範囲での電気化学特性が著しく向上する特異的な効果をもたらすことが分かった。一般式VのR11及びR12は、炭素数1~6の直鎖若しくは分枝鎖のアルキル基、少なくとも1つの水素原子がハロゲン原子で置換された炭素数1~6の直鎖若しくは分枝鎖のハロゲン化アルキル基、又は水素原子がハロゲン原子で置換されていてもよい炭素数6~12のアリール基を示す。R11及びR12は、好ましくは炭素数1~6の直鎖若しくは分枝鎖のアルキル基、又は水素原子がハロゲン原子で置換されていてもよい炭素数6~12のアリール基であり、より好ましくは炭素数1~3の直鎖若しくは分枝鎖のアルキル基、又は水素原子がハロゲン原子で置換されていてもよい炭素数6~10のアリール基であり、特に好ましくは炭素数1又は2の直鎖のアルキル基、又は炭素数6~8のアリール基である。R11及びR12の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基、フェニル基、2-メチルフェニル基、3-メチルフェニル基、4-メチルフェニル基、4-tertブチルフェニル基、2,4,6-トリメチルフェニル基、4-フルオロフェニル基、4-クロロフェニル基、4-トリフルオロメチルフェニル基等が挙げられるが、メチル基、エチル基、フェニル基、4-メチルフェニル基がより好ましく、メチル基、4メチルフェニル基が更に好ましい。一般式VのR13及びR14は、それぞれ独立に、炭素数1~6の直鎖若しくは分枝鎖のアルキル基、又は少なくとも1つの水素原子がハロゲン原子で置換された炭素数1~6の直鎖若しくは分枝鎖のハロゲン化アルキル基を示す。R3及びR4は、好ましくは炭素数1~4の直鎖若しくは分枝鎖のアルキル基であり、より好ましくは炭素数1又は2の直鎖のアルキル基である。R13及びR14の好適例としては、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基等が挙げられるが、メチル基、エチル基、n-プロピル基、n-ブチル基、iso-プロピル基がより好ましく、メチル基、エチル基が更に好ましい。R13及びR14は、互いに異なる置換基であると好ましく、R13がメチル基であり、R14が炭素数2~6の直鎖若しくは分枝鎖のアルキル基である場合がより好ましく、R13がメチル基であり、R14が炭素数2~4の直鎖若しくは分枝鎖のアルキル基である場合が更に好ましい。R11及びR12が炭素数1~6の直鎖若しくは分枝鎖のアルキル基であり、R13及びR14が互いに異なる炭素数1~4の直鎖若しくは分枝鎖のアルキル基である場合は新規物質である。一般式VのL1は、少なくとも1つの水素原子が-OSO2R15R15はR11又はR12と同義であるで置換されてもよい炭素数1~6の直鎖若しくは分枝鎖のアルキレン基、少なくとも一つのエーテル結合を含む炭素数2~6の2価の連結基、又は単結合すなわち-CHR13と-CHR14が直接接合するを示す。L1は、好ましくは、少なくとも1つの水素原子が-OSO2R15で置換されてもよい炭素数1~6の直鎖若しくは分枝鎖のアルキレン基、又は単結合すなわち-CHR13-と-CHR14-が直接結合するであり、より好ましくは、炭素数1~6の直鎖若しくは分枝鎖のアルキレン基又は単結合であり、更に好ましくは、メチレン基、エチレン基、又は単結合であり、特に好ましくは、メチレン基又は単結合である。特に、L1が単結合である場合、即ち、一般式Vが下記の一般式V-2で表される場合、高温保存後の低温特性、特に-30°C以下での放電特性が一段と向上し、広い温度範囲での電気化学特性を大幅に改善できるので好ましい。ここで、R11~R14はいずれもメチル基又はエチル基を示す。前記一般式Vで表される化合物の具体例としては、ブタン-2,3-ジイルジメタンスルホネート、ブタン-2,3-ジイルジエタンスルホネート、ブタン-2,3-ジイルビスプロパン-1-スルホネート、ブタン-2,3-ジイルビスブタン-1-スルホネート、ブタン-2,3-ジイルビスペンタン-1-スルホネート、ブタン-2,3-ジイルビスヘキサン-1-スルホネート、ブタン-2,3-ジイルビストリフルオロメタンスルホネート、ブタン-2,3-ジイルビス2,2,2-トリフルオロエタンスルホネート、ブタン-2,3-ジイルビスプロパン-2-スルホネート、ブタン-2,3-ジイルビスブタン-2-スルホネート、ブタン-2,3-ジイルビス2メチルプロパン-2-スルホネート、ブタン-2,3-ジイルビス2メチルブタン-2-スルホネート、ブタン-2,3-ジイルジベンゼンスルホネート、ブタン-2,3-ジイルビス2-メチルベンゼンスルホネート、ブタン-2,3-ジイルビス3-メチルベンゼンスルホネート、ブタン-2,3-ジイルビス4-メチルベンゼンスルホネート、ブタン-2,3-ジイルビス4-tert-ブチルベンゼンスルホネート、ブタン-2,3-ジイルビス2、4、6-トリメチルベンゼンスルホネート、ブタン-2,3-ジイルビス4-フルオロベンゼンスルホネート、ブタン-2,3-ジイルビス4-クロロベンゼンスルホネート、ブタン-2,3-ジイルビス4-トリフルオロメチルベンゼンスルホネート、ペンタン-2,3-ジイルジメタンスルホネート、ペンタン-2,3-ジイルジエタンスルホネート、ペンタン-2,3-ジイルビスプロパン-1-スルホネート、ペンタン-2,3-ジイルジブタン-1-スルホネート、ペンタン-2,3-ジイルビスペンタン-1-スルホネート、ペンタン-2,3-ジイルビスヘキサン-1-スルホネート、ペンタン-2,3-ジイルビストリフルオロメタンスルホネート、ペンタン-2,3-ジイルビス2,2,2-トリフルオロエタンスルホネート、ペンタン-2,3-ジイルビスプロパン-2-スルホネート、ペンタン-2,3-ジイルビスブタン-2-スルホネート、ペンタン-2,3-ジイルビス2メチルプロパン-2-スルホネート、ペンタン-2,3-ジイルビス2メチルブタン-2-スルホネート、ペンタン-2,3-ジイルジベンゼンスルホネート、ペンタン-2,3-ジイルビス2-メチルベンゼンスルホネート、ペンタン-2,3-ジイルビス3-メチルベンゼンスルホネート、ペンタン-2,3-ジイルビス4-メチルベンゼンスルホネート、ペンタン-2,3-ジイルビス4-tert-ブチルベンゼンスルホネート、ペンタン-2,3-ジイルビス2、4、6-トリメチルベンゼンスルホネート、ペンタン-2,3-ジイルビス4-フルオロベンゼンスルホネート、ペンタン-2,3-ジイルビス4-クロロベンゼンスルホネート、ペンタン-2,3-ジイルビス4-トリフルオロメチルベンゼンスルホネート、ヘキサン-2,3-ジイルジメタンスルホネート、ヘキサン-2,3-ジイルジエタンスルホネート、ヘキサン-2,3-ジイルビストリフルオロメタンスルホネート、ヘキサン-2,3-ジイルジベンゼンスルホネート、ヘキサン-2,3-ジイルビス4-メチルベンゼンスルホネート、ヘキサン-3,4-ジイルジメタンスルホネート、ヘキサン-3,4-ジイルジエタンスルホネート、ヘキサン-3,4-ジイルビストリフルオロメタンスルホネート、ヘキサン-3,4-ジイルジベンゼンスルホネート、ヘキサン-3,4-ジイルビス4-メチルベンゼンスルホネート、ヘプタン-2,3-ジイルジメタンスルホネート、ヘプタン-2,3-ジイルジエタンスルホネート、ヘプタン-2,3-ジイルビストリフルオロメタンスルホネート、ヘプタン-2,3-ジイルジベンゼンスルホネート、ヘプタン-2,3-ジイルビス4-メチルベンゼンスルホネート、オクタン-2,3-ジイルジメタンスルホネート、オクタン-2,3-ジイルジエタンスルホネート、オクタン-2,3-ジイルビストリフルオロメタンスルホネート、オクタン-2,3-ジイルジベンゼンスルホネート、オクタン-2,3-ジイルビス4-メチルベンゼンスルホネート、オクタン-4,5-ジイルジメタンスルホネート、オクタン-4,5-ジイルジエタンスルホネート、オクタン-4,5-ジイルビストリフルオロメタンスルホネート、オクタン-4,5-ジイルジベンゼンスルホネート、オクタン-4,5-ジイルビス4-メチルベンゼンスルホネート、ノナン-2,3-ジイルジメタンスルホネート、ノナン-2,3-ジイルジエタンスルホネート、ノナン-2,3-ジイルビストリフルオロメタンスルホネート、ノナン-2,3-ジイルジベンゼンスルホネート、ノナン-2,3-ジイルビス4-メチルベンゼンスルホネート、1,4-ジフルオロブタン-2,3-ジイルジメタンスルホネート、1,4-ジフルオロブタン-2,3-ジイルジエタンスルホネート、1,4-ジフルオロブタン-2,3-ジイルビストリフルオロメタンスルホネート、1,4-ジフルオロブタン-2,3-ジイルジベンゼンスルホネート、1,4-ジフルオロブタン-2,3-ジイルビス4-メチルベンゼンスルホネート、1,1,1,4,4,4-ヘキサフルオロブタン-2,3-ジイルジメタンスルホネート、1,1,1,4,4,4-ヘキサフルオロブタン-2,3-ジイルジエタンスルホネート、1,1,1,4,4,4-ヘキサフルオロブタン-2,3-ジイルビストリフルオロメタンスルホネート、1,1,1,4,4,4-ヘキサフルオロブタン-2,3-ジイルジベンゼンスルホネート、1,1,1,4,4,4-ヘキサフルオロブタン-2,3-ジイルビス4-メチルベンゼンスルホネート、4-メチルペンタン-2,3-ジイルジメタンスルホネート、4-メチルペンタン-2,3-ジイルジエタンスルホネート、4-メチルペンタン-2,3-ジイルビストリフルオロメタンスルホネート、4-メチルペンタン-2,3-ジイルジベンゼンスルホネート、4-メチルペンタン-2,3-ジイルビス4-メチルベンゼンスルホネート、4-メチルヘキサン-2,3-ジイルジメタンスルホネート、4-メチルヘキサン-2,3-ジイルジエタンスルホネート、4-メチルヘキサン-2,3-ジイルビストリフルオロメタンスルホネート、4-メチルヘキサン-2,3-ジイルジベンゼンスルホネート、4-メチルヘキサン-2,3-ジイルビス4-メチルベンゼンスルホネート、4,4-ジメチルペンタン-2,3-ジイルジメタンスルホネート、4,4-ジメチルペンタン-2,3-ジイルジエタンスルホネート、4,4-ジメチルペンタン-2,3-ジイルビストリフルオロメタンスルホネート、4,4-ジメチルペンタン-2,3-ジイルジベンゼンスルホネート、4,4-ジメチルペンタン-2,3-ジイルビス4-メチルベンゼンスルホネート、4,4-ジメチルヘキサン-2,3-ジイルジメタンスルホネート、4,4-ジメチルヘキサン-2,3-ジイルジエタンスルホネート、4,4-ジメチルヘキサン-2,3-ジイルビストリフルオロメタンスルホネート、4,4-ジメチルヘキサン-2,3-ジイルジベンゼンスルホネート、4,4-ジメチルヘキサン-2,3-ジイルビス4-メチルベンゼンスルホネート、ペンタン-2,4-ジイルジメタンスルホネート、ペンタン-2,4-ジイルジエタンスルホネート、ペンタン-2,4-ジイルビスプロパン-1-スルホネート、ペンタン-2,4-ジイルビスブタン-1-スルホネート、ペンタン-2,4-ジイルビスペンタン-1-スルホネート、ペンタン-2,4-ジイルビスヘキサン-1-スルホネート、ペンタン-2,4-ジイルビストリフルオロメタンスルホネート、ペンタン-2,4-ジイルビス2,2,2-トリフルオロエタンスルホネート、ペンタン-2,4-ジイルジプロパン-2-スルホネート、ペンタン-2,4-ジイルジブタン-2-スルホネート、ペンタン-2,4-ジイルビス2メチルプロパン-2-スルホネート、ペンタン-2,4-ジイルビス2メチルブタン-2-スルホネート、ペンタン-2,4-ジイルジベンゼンスルホネート、ペンタン-2,4-ジイルビス2-メチルベンゼンスルホネート、ペンタン-2,4-ジイルビス3-メチルベンゼンスルホネート、ペンタン-2,4-ジイルビス4-メチルベンゼンスルホネート、ペンタン-2,4-ジイルビス4-tert-ブチルベンゼンスルホネート、ペンタン-2,4-ジイルビス2、4、6-トリメチルベンゼンスルホネート、ペンタン-2,4-ジイルビス4-フルオロベンゼンスルホネート、ペンタン-2,4-ジイルビス4-クロロベンゼンスルホネート、ペンタン-2,4-ジイルビス4-トリフルオロメチルベンゼンスルホネート、ヘキサン-2,5-ジイルジメタンスルホネート、ヘキサン-2,5-ジイルジエタンスルホネート、ヘキサン-2,5-ジイルビストリフルオロメタンスルホネート、ヘキサン-2,5-ジイルジベンゼンスルホネート、ヘキサン-2,5-ジイルビス4-メチルベンゼンスルホネート、ヘプタン-2,6-ジイルジメタンスルホネート、ヘプタン-2,6-ジイルジエタンスルホネート、ヘプタン-2,6-ジイルビストリフルオロメタンスルホネート、ヘプタン-2,6-ジイルジベンゼンスルホネート、ヘプタン-2,6-ジイルビス4-メチルベンゼンスルホネート、オクタン-2,7-ジイルジメタンスルホネート、オクタン-2,7-ジイルジエタンスルホネート、オクタン-2,7-ジイルビストリフルオロメタンスルホネート、オクタン-2,7-ジイルジベンゼンスルホネート、オクタン-2,7-ジイルビス4-メチルベンゼンスルホネート、ノナン-2,8-ジイルジメタンスルホネート、ノナン-2,8-ジイルジエタンスルホネート、ノナン-2,8-ジイルビストリフルオロメタンスルホネート、ノナン-2,8-ジイルジベンゼンスルホネート、ノナン-2,8-ジイルビス4-メチルベンゼンスルホネート、デカン-2,9-ジイルジメタンスルホネート、デカン-2,9-ジイルジエタンスルホネート、デカン-2,9-ジイルビストリフルオロメタンスルホネート、デカン-2,9-ジイルジベンゼンスルホネート、デカン-2,9-ジイルビス4-メチルベンゼンスルホネート、3-メチルペンタン-2,4-ジイルジメタンスルホネート、3-メチルペンタン-2,4-ジイルジエタンスルホネート、3-メチルペンタン-2,4-ジイルビストリフルオロメタンスルホネート、3-メチルペンタン-2,4-ジイルジベンゼンスルホネート、3-メチルペンタン-2,4-ジイルビス4-メチルベンゼンスルホネート、ペンタン-2,3,4-トリイルトリメタンスルホネート、ペンタン-2,3,4-トリイルトリエタンスルホネート、ペンタン-2,3,4-トリイルトリストリフルオロメタンスルホネート、ペンタン-2,3,4-トリイルトリベンゼンスルホネート、ペンタン-2,3,4-トリイルトリス4-メチルベンゼンスルホネート、1,1’-オキシビスジメタンスルホネート、1,1’-オキシビスジエタンスルホネート、1,1’-オキシビスビストリフルオロメタンスルホネート、1,1’-オキシビスジベンゼンスルホネート、1,1’-オキシビスビス4-メチルベンゼンスルホネートが好適に挙げられる。これらの中でも、ブタン-2,3-ジイルジメタンスルホネート、ブタン-2,3-ジイルジエタンスルホネート、ブタン-2,3-ジイルビストリフルオロメタンスルホネート、ブタン-2,3-ジイルビス2,2,2-トリフルオロエタンスルホネート、ブタン-2,3-ジイルジベンゼンスルホネート、ブタン-2,3-ジイルビス4-メチルベンゼンスルホネート、ペンタン-2,3-ジイルジメタンスルホネート、ペンタン-2,3-ジイルジエタンスルホネート、ペンタン-2,3-ジイルビストリフルオロメタンスルホネート、ペンタン-2,3-ジイルビス2,2,2-トリフルオロエタンスルホネート、ペンタン-2,3-ジイルジベンゼンスルホネート、ペンタン-2,3-ジイルビス4-メチルベンゼンスルホネート、ヘキサン-2,3-ジイルジメタンスルホネート、ヘキサン-2,3-ジイルジエタンスルホネート、ヘキサン-2,3-ジイルビストリフルオロメタンスルホネート、ヘキサン-2,3-ジイルビス2,2,2-トリフルオロエタンスルホネート、ヘキサン-2,3-ジイルジベンゼンスルホネート、ヘキサン-2,3-ジイルビス4-メチルベンゼンスルホネート、ペンタン-2,4-ジイルジメタンスルホネート、ペンタン-2,4-ジイルジエタンスルホネート、ペンタン-2,4-ジイルビストリフルオロメタンスルホネート、ペンタン-2,4-ジイルビス2,2,2-トリフルオロエタンスルホネート、ペンタン-2,4-ジイルジベンゼンスルホネート、ペンタン-2,4-ジイルビス4-メチルベンゼンスルホネートがより好ましく、ブタン-2,3-ジイルジメタンスルホネート、ブタン-2,3-ジイルビス4-メチルベンゼンスルホネート、ペンタン-2,3-ジイルジメタンスルホネート、ペンタン-2,3-ジイルビス4-メチルベンゼンスルホネート、ヘキサン-2,3-ジイルジメタンスルホネート、ヘキサン-2,3-ジイルビス4-メチルベンゼンスルホネート、ペンタン-2,4-ジイルジメタンスルホネート、ペンタン-2,4-ジイルビス4-メチルベンゼンスルホネートが更に好ましく、ブタン-2,3-ジイルジメタンスルホネート、ペンタン-2,3-ジイルジメタンスルホネート、ペンタン-2,4-ジイルジメタンスルホネートが特に好ましい。一般式Vで表されるスルホン酸エステル化合物には、ジアステレオマーが存在し得る。ジアステレオマーについては、その化学的又は電気化学的性質は必ずしも同一ではないことから、ジアステレオマーの存在比によって、本発明の効果の程度が異なる場合があるが、それら光学異性体のいずれかを単独又は複数の混合物で用いた場合においても本発明の効果を有する。ジアステレオマーが存在する場合置換基R13が結合する炭素と置換基R4が結合する炭素の両方が不斉炭素となる場合、置換基R13が結合する炭素と置換基R14が結合する炭素のそれぞれの立体配置の組み合わせとしては、RS、SR、RR、SSの4つの組み合わせが存在する。以下、RS、SRをAnti体、RR、SSをSyn体と呼ぶこととする。置換基R1とR2、R3とR4がそれぞれ同一である場合、RSとSRは全く同じ構造を表す。Syn体とAnti体は互いにジアステレオマーの関係にあるため、電気化学的な性質が少し異なる。Anti体とSyn体は還元電位が異なり、Anti体の方が広い温度範囲での電気化学特性が高いのでより好ましい。Syn体とAnti体の両方が含まれていると一段と前記効果が高まるので好ましい。Anti体とSyn体との混合比Anti体:Syn体質量比は、好ましくは5:95~99:1、より好ましくは51:49~95:5、更に好ましくは55:45~90:10である。第III1発明の非水電解液において、非水電解液に含有される一般式Vで表されるスルホン酸エステル化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.01質量以上が好ましく、0.05質量以上がより好ましく、0.1質量以上が更に好ましく、その上限は、5質量以下が好ましく、3質量以下がより好ましく、1質量以下が更に好ましい。第III2発明の非水電解液は、一般式Vで表されるスルホン酸エステル化合物に加えて、更に下記一般式VIで表される、2つのスルホネート基を直鎖又は分枝鎖を1つ有するアルキレン鎖で連結したスルホン酸エステル化合物を含有すると、一段と広い温度範囲での電気化学特性が向上するので好ましい。一般式VI中、R16及びR17は、それぞれ独立に、炭素数1~6の直鎖若しくは分枝鎖のアルキル基、少なくとも1つの水素原子がハロゲン原子で置換された炭素数1~6の直鎖若しくは分枝鎖のハロゲン化アルキル基、又は水素原子がハロゲン原子で置換されていてもよい炭素数6~12のアリール基を示す。一般式VIのR16~R17は、それぞれ前記R11~R12と同義であり、好ましい置換基も前記R11~R12と同義である。一般式VIのR18は、水素原子、炭素数1~6の直鎖若しくは分枝鎖のアルキル基、又は少なくとも1つの水素原子がハロゲン原子で置換された炭素数1~6の直鎖若しくは分枝鎖のハロゲン化アルキル基を示し、好ましくは水素原子、炭素数1~4の直鎖若しくは分枝鎖のアルキル基であり、より好ましくは水素原子、炭素数1又は2の直鎖のアルキル基である。R18の好適例としては、水素原子、メチル基、エチル基、n-プロピル基、n-ブチル基、n-ペンチル基、n-ヘキシル基、フルオロメチル基、トリフルオロメチル基、2,2,2-トリフルオロエチル基、iso-プロピル基、sec-ブチル基、tert-ブチル基、tert-アミル基等が挙げられ、中でも、水素原子、メチル基、エチル基、n-プロピル基、n-ブチル基、iso-プロピル基がより好ましく、水素原子、メチル基、エチル基が特に好ましい。一般式VIのL2は、少なくとも1つの水素原子が-OSO2R19R19はR16又はR17と同じであるで置換されてもよい炭素数1~6の直鎖若しくは分枝鎖のアルキレン基、又は少なくとも一つのエーテル結合を含む炭素数2~6の2価の連結基、又は単結合すなわち-CHR18-と-CH2-が直接結合するを示す。前記一般式VIのL2はL1と同義である。第III2発明において、上記の効果が得られる理由は必ずしも明確ではないが、以下のように考えられる。第III2発明の非水電解液が含有する一般式VIで表されるスルホン酸エステル化合物は、少なくとも1つのスルホニルオキシ基が結合する炭素上に、一般式Vで表されるスルホン酸エステルが有するメチンプロトンよりも酸性度が高いメチレンプロトンRSO3-CH2-を有する。従って、初回充電時に負極上で、一般式VIで表されるスルホン酸エステル化合物のメチレン基の反応をトリガーとして、一般式Vで表される化合物との複合化が進行し、一般式Vで表される化合物のみを使用した場合よりも高温保存に強い被膜が形成されるためと考えられる。一般式VIのR18が水素原子である場合スルホニルオキシ基が結合するメチレン基を2つ有する場合、一般式Vで表される化合物と更に複合化しやすくなるのでより好ましい。一般式VIで表されるスルホン酸エステルの融点は100°C以下であることが好ましく、50°C以下であることがより好ましく、40°C以下であることが更に好ましい。一般式VIで表されるスルホン酸エステルが上記の範囲の融点を有する場合に一段と高温保存後の低温特性が向上するため好ましい。上記の効果が得られる理由は必ずしも明確ではないが、一般式VIで表されるスルホン酸エステルの融点が低いものほど、非水溶媒への溶解性が高くなり、低温でのリチウムイオンの移動がスムーズになるためと考えられる。例えば、一般式VIにおいてR16及びR17が共にメチル基であり、L2が単結合若しくは炭素数1~5の直鎖のアルキレン鎖の場合のスルホン酸エステル化合物の融点は、L2が単結合主鎖の炭素数2の場合44~45°C、メチレン基主鎖の炭素数3の場合41~42°C、エチレン基主鎖の炭素数4の場合117°C~118°C、トリメチレン基主鎖の炭素数5の場合35-36°C、テトラメチレン基主鎖の炭素数6の場合58~59°C、ペンタメチレン基主鎖の炭素数7の場合53°Cである。一般式VI中の-CHR18-L2-CH2-の好適例としては、エチレン基、トリメチレン基、テトラメチレン基、ペンタメチレン基、ヘキサメチレン基等の直鎖のアルキレン基や、プロパン-1,2-ジイル基、ブタン-1,2-ジイル基、ブタン-1,3-ジイル基、ペンタン-1,4-ジイル基、ヘキサン-1,5-ジイル基、2-メチルプロパン-1,3-ジイル基、2,2-ジメチルプロパン-1,3-ジイル基等の分枝鎖のアルキレン基が挙げられる。これらの基の中でも、エチレン基、トリメチレン基、ペンタメチレン基等の直鎖のアルキレン基や、プロパン-1,2-ジイル基等の分枝鎖のアルキレン基がより好ましく、トリメチレン基、ペンタメチレン基等の直鎖のアルキレン基が特に好ましい。上記の置換基の場合に一段と広い温度範囲での電気化学特性が向上するので好ましい。前記一般式VIで表されるスルホン酸エステル化合物の具体例としては、エタン-1,2-ジイルジメタンスルホネート、エタン-1,2-ジイルジエタンスルホネート、エタン-1,2-ジイルビストリフルオロメタンスルホネート、エタン-1,2-ジイルジベンゼンスルホネート、エタン-1,2-ジイルビス4-メチルベンゼンスルホネート、プロパン-1,3-ジイルジメタンスルホネート、プロパン-1,3-ジイルジエタンスルホネート、プロパン-1,3-ジイルビストリフルオロメタンスルホネート、プロパン-1,3-ジイルジベンゼンスルホネート、プロパン-1,3-ジイルビス4-メチルベンゼンスルホネート、ブタン-1,2-ジイルジメタンスルホネート、ブタン-1,2-ジイルジエタンスルホネート、ブタン-1,2-ジイルビストリフルオロメタンスルホネート、ブタン-1,2-ジイルジベンゼンスルホネート、ブタン-1,2-ジイルビス4-メチルベンゼンスルホネート、ブタン-1,4-ジイルジメタンスルホネート、ブタン-1,4-ジイルジエタンスルホネート、ブタン-1,4-ジイルビストリフルオロメタンスルホネート、ブタン-1,4-ジイルジベンゼンスルホネート、ブタン-1,4-ジイルビス4-メチルベンゼンスルホネート、ペンタン-1,5-ジイルジメタンスルホネート、ペンタン-1,5-ジイルジエタンスルホネート、ペンタン-1,5-ジイルビストリフルオロメタンスルホネート、ペンタン-1,5-ジイルジベンゼンスルホネート、ペンタン-1,5-ジイルビス4-メチルベンゼンスルホネート、ヘキサン-1,6-ジイルジメタンスルホネート、ヘキサン-1,6-ジイルジエタンスルホネート、ヘキサン-1,6-ジイルビストリフルオロメタンスルホネート、ヘキサン-1,6-ジイルジベンゼンスルホネート、ヘキサン-1,6-ジイルビス4-メチルベンゼンスルホネート、プロパン-1,2-ジイルジメタンスルホネート、プロパン-1,2-ジイルジエタンスルホネート、プロパン-1,2-ジイルビストリフルオロメタンスルホネート、プロパン-1,2-ジイルジベンゼンスルホネート、プロパン-1,2-ジイルビス4-メチルベンゼンスルホネート、ブタン-1,3-ジイルジメタンスルホネート、ブタン-1,3-ジイルジエタンスルホネート、ブタン-1,3-ジイルビストリフルオロメタンスルホネート、ブタン-1,3-ジイルジベンゼンスルホネート、ブタン-1,3-ジイルビス4-メチルベンゼンスルホネート、ペンタン-1,4-ジイルジメタンスルホネート、ペンタン-1,4-ジイルジエタンスルホネート、ペンタン-1,4-ジイルビストリフルオロメタンスルホネート、ペンタン-1,4-ジイルジベンゼンスルホネート、ペンタン-1,4-ジイルビス4-メチルベンゼンスルホネート、ヘキサン-1,5-ジイルジメタンスルホネート、ヘキサン-1,5-ジイルジエタンスルホネート、ヘキサン-1,5-ジイルビストリフルオロメタンスルホネート、ヘキサン-1,5-ジイルジベンゼンスルホネート、ヘキサン-1,5-ジイルビス4-メチルベンゼンスルホネート、2-メチルプロパン-1,3-ジイルジメタンスルホネート、2-メチルプロパン-1,3-ジイルジエタンスルホネート、2-メチルプロパン-1,3-ジイルビストリフルオロメタンスルホネート、2-メチルプロパン-1,3-ジイルジベンゼンスルホネート、2-メチルプロパン-1,3-ジイルビス4-メチルベンゼンスルホネート、2,2-ジメチルプロパン-1,3-ジイルジメタンスルホネート、2,2-ジメチルプロパン-1,3-ジイルジエタンスルホネート、2,2-ジメチルプロパン-1,3-ジイルビストリフルオロメタンスルホネート、2,2-ジメチルプロパン-1,3-ジイルジベンゼンスルホネート、2,2-ジメチルプロパン-1,3-ジイルビス4-メチルベンゼンスルホネート、プロパン-1,2,3-トリイルトリメタンスルホネート、プロパン-1,2,3-トリイルトリエタンスルホネート、プロパン-1,2,3-トリイルトリスビストリフルオロメタンスルホネート、プロパン-1,2,3-トリイルトリベンゼンスルホネート、プロパン-1,2,3-トリイルトリス4-メチルベンゼンスルホネート、ブタン-1,2,4-トリイルトリメタンスルホネート、ブタン-1,2,4-トリイルトリエタンスルホネート、ブタン-1,2,4-トリイルトリスビストリフルオロメタンスルホネート、ブタン-1,2,4-トリイルトリベンゼンスルホネート、ブタン-1,2,4-トリイルトリス4-メチルベンゼンスルホネート、2,2’-オキシビスエタン-2,1-ジイルジメタンスルホネート、2,2’-オキシビスエタン-2,1-ジイルジエタンスルホネート、2,2’-オキシビスエタン-2,1-ジイルビストリフルオロメタンスルホネート、2,2’-オキシビスエタン-2,1-ジイルジベンゼンスルホネート、2,2’-オキシビスエタン-2,1-ジイルビス4-メチルベンゼンスルホネート、1-2-メタンスルホニルオキシエトキシプロパン-2-イルメタンスルホネート、1-2-エタンスルホニルオキシエトキシプロパン-2-イルエタンスルホネート、1-2-トリフルオロメタンスルホニルオキシエトキシプロパン-2-イルトリフルオロメタンスルホネート、1-2-ベンゼンスルホニルオキシエトキシプロパン-2-イルベンゼンスルホネート、1-2-4-メチルベンゼンスルホニルオキシエトキシプロパン-2-イル4-メチルベンゼンスルホネート等が挙げられる。これらの中でも、エタン-1,2-ジイルジメタンスルホネート、エタン-1,2-ジイルビス4-メチルベンゼンスルホネート、プロパン-1,3-ジイルジメタンスルホネート、プロパン-1,3-ジイルビス4-メチルベンゼンスルホネート、ペンタン-1,5-ジイルジメタンスルホネート、ペンタン-1,5-ジイルビス4-メチルベンゼンスルホネート、プロパン-1,2-ジイルジメタンスルホネート、プロパン-1,2-ジイルビス4-メチルベンゼンスルホネートが好ましく、エタン-1,2-ジイルジメタンスルホネート、プロパン-1,3-ジイルジメタンスルホネート、ペンタン-1,5-ジイルジメタンスルホネート、プロパン-1,2-ジイルジメタンスルホネートが更に好ましく、プロパン-1,3-ジイルジメタンスルホネート、ペンタン-1,5-ジイルジメタンスルホネートが特に好ましい。一般式VIで表されるスルホン酸エステル化合物は、光学異性体を有する場合がある。光学異性体については、R体、S体が存在し得るが、第III2発明においてはそのいずれも本発明の効果を奏する。また、前記光学異性体は任意の比率の混合物として用いることもでき、光学異性体の一方が過剰に存在する場合光学活性体又は光学異性体が同量で存在する場合ラセミ体のいずれの場合も本発明の効果を有する。さらにジアステレオマーが存在する場合、ジアステレオマーについては、その化学的、又は電気化学的性質は必ずしも同一ではないことから、ジアステレオマーの存在比によって、本発明の効果の程度が異なる場合があるが、それら光学異性体のいずれかを単独又は複数の混合物で用いた場合においても本発明の効果を有する。第III2発明の非水電解液において、非水電解液に含有される前記一般式VIで表されるスルホン酸エステル化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.01質量以上が好ましく、0.05質量以上がより好ましく、0.1質量以上が更に好ましく、その上限は、5質量以下が好ましく、3質量以下がより好ましく、1質量以下が更に好ましい。前記一般式Vで表されるスルホン酸エステル化合物と一般式VIで表されるスルホン酸エステル化合物を併用する場合、特に制限されないが、一般式Vで表されるスルホン酸エステル化合物:一般式VIで表されるスルホン酸エステル化合物の質量比は、広い温度範囲での電気化学特性を向上させる観点から、49:51~1:99が好ましく、40:60~10:90がより好ましい。第III発明の非水電解液において、前記一般式Vで表されるスルホン酸エステル化合物を添加することにより広い温度範囲での電気化学特性は向上するが、以下に述べる非水溶媒、電解質塩、更にその他の添加剤を組み合わせることにより、広い温度範囲での電気化学特性が相乗的に向上するという特異な効果を発現する。その理由は明らかではないが、これらの非水溶媒、電解質塩、さらにその他の添加剤の構成元素を含有するイオン伝導性の高い混合被膜が形成されるためと考えられる。<第IV発明>本発明の第IV発明の非水電解液は、非水溶媒に電解質塩が溶解されている非水電解液において、非水電解液中に、下記一般式VIIで表される化合物を0.001~5質量含有することを特徴とする。式中、R21~R26は同一であっても異なっていてもよく、炭素数1~6のアルキル基、又は炭素数6~12のアリール基を示す。前記の炭素数1~6のアルキル基及び炭素数6~12のアリール基は、それらの少なくとも1つの水素原子がハロゲン原子で置換されていてもよい。一般式VIIのR21~R24は同一であっても異なっていてもよく、炭素数1~6のアルキル基、少なくとも1つの水素原子がハロゲン原子で置換された炭素数1~6のハロゲン化アルキル基、又は、水素原子がハロゲン原子で置換されてもよい炭素数6~12のアリール基を示し、炭素数1~4の直鎖もしくは分枝鎖のアルキル基、又は炭素数6~8のアリール基がより好ましく、炭素数1~2の直鎖もしくは炭素数3~4の分枝鎖のアルキル基が更に好ましい。R25及びR26は同一であっても異なっていてもよく、炭素数1~6のアルキル基、少なくとも1つの水素原子がハロゲン原子で置換された炭素数1~6のハロゲン化アルキル基、又は水素原子がハロゲン原子で置換されてもよい炭素数6~12のアリール基を示し、炭素数1~4の直鎖のアルキル基もしくは炭素数3~4の分枝鎖のアルキル基、少なくとも1つの水素原子がハロゲン原子で置換された炭素数1~4の直鎖のハロゲン化アルキル基、又は炭素数6~8のアリール基がより好ましく、炭素数1~2の直鎖のアルキル基、少なくとも1つの水素原子がハロゲン原子で置換された炭素数1~2の直鎖のハロゲン化アルキル基、又は炭素数6~7のアリール基が更に好ましい。前記R21~R24の具体例としては、メチル基、エチル基、n-プロピル基、n-ブチル基、n-ペンチル基、n-ヘキシル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素原子で置換されたアルキル基、フェニル基、2-メチルフェニル基、3-メチルフェニル基、4-メチルフェニル基、4-tertブチルフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、4-トリフルオロメチルフェニル基等のアリール基等が好適に挙げられ、中でも、メチル基、エチル基、n-プロピル基、n-ブチル基、tert-ブチル基、tert-アミル基が好ましく、メチル基、エチル基、tert-ブチル基が更に好ましい。前記R25及びR26の具体例としては、メチル基、エチル基、n-プロピル基、n-ブチル基、n-ペンチル基、n-ヘキシル基等の直鎖のアルキル基、iso-プロピル基、sec-ブチル基、tert-ブチル基、tert-アミル基等の分枝鎖のアルキル基、フルオロメチル基、トリフルオロメチル基、2,2,2-トリフルオロエチル基等の水素原子の一部がフッ素原子で置換されたアルキル基、フェニル基、2-メチルフェニル基、3-メチルフェニル基、4-メチルフェニル基、4-tertブチルフェニル基、2,4,6-トリメチルフェニル基、2-フルオロフェニル基、3-フルオロフェニル基、4-フルオロフェニル基、2,4-ジフルオロフェニル基、2,6-ジフルオロフェニル基、3,4-ジフルオロフェニル基、2,4,6-トリフルオロフェニル基、ペンタフルオロフェニル基、4-トリフルオロメチルフェニル基等のアリール基等が好適に挙げられ、中でも、メチル基、エチル基、n-プロピル基、n-ブチル基、tert-ブチル基、4-メチルフェニル基、トリフルオロメチル基、2,2,2-トリフルオロエチル基が好ましく、メチル基、4-メチルフェニル基が更に好ましい。一般式VIIで表されるケイ素原子を有するスルホネート化合物としては、具体的に、1,1,2,2-テトラメチルジシラン-1,2-ジイルジメタンスルホネート、1,1,2,2-テトラエチルジシラン-1,2-ジイルジメタンスルホネート、1,1,2,2-テトラプロピルジシラン-1,2-ジイルジメタンスルホネート、1,1,2,2-テトラiso-プロピルジシラン-1,2-ジイルジメタンスルホネート、1,1,2,2-テトラブチルジシラン-1,2-ジイルジメタンスルホネート、1,1,2,2-テトラtert-ブチルジシラン-1,2-ジイルジメタンスルホネート、1,1,2,2-テトラtert-アミルジシラン-1,2-ジイルジメタンスルホネート、1,1,2,2-テトラトリフルオロメチルジシラン-1,2-ジイルジメタンスルホネート、1,1,2,2-テトラフェニルジシラン-1,2-ジイルジメタンスルホネート、1,1,2,2-テトラ4-フルオロフェニルジシラン-1,2-ジイルジメタンスルホネート、1,2-ジメチル-1,2-ジフェニルジシラン-1,2-ジイルジメタンスルホネート、1,1,2,2-テトラメチルジシラン-1,2-ジイルジエタンスルホネート、1,1,2,2-テトラメチルジシラン-1,2-ジイルビスプロパン-1-スルホネート、1,1,2,2-テトラメチルジシラン-1,2-ジイルビスブタン-1-スルホネート、1,1,2,2-テトラメチルジシラン-1,2-ジイルビス2-メチルプロパン-2-スルホネート、1,1,2,2-テトラメチルジシラン-1,2-ジイルジベンゼンスルホネート、1,1,2,2-テトラメチルジシラン-1,2-ジイルビス4-メチルベンゼンスルホネート、1,1,2,2-テトラメチルジシラン-1,2-ジイルビストリフルオロメタンスルホネート、1,1,2,2-テトラメチルジシラン-1,2-ジイルビス2,2,2-トリフルオロエタンスルホネート、1,1,2,2-テトラエチルジシラン-1,2-ジイルビス4-メチルベンゼンスルホネート、1,1,2,2-テトラプロピルジシラン-1,2-ジイルビス4-メチルベンゼンスルホネート、1,1,2,2-テトラtert-ブチルジシラン-1,2-ジイルビス4-メチルベンゼンスルホネート、1,1,2,2-テトラフェニルジシラン-1,2-ジイルビス4-メチルベンゼンスルホネートが好適に挙げられる。これらの中でも、1,1,2,2-テトラメチルジシラン-1,2-ジイルジメタンスルホネート、1,1,2,2-テトラエチルジシラン-1,2-ジイルジメタンスルホネート、1,1,2,2-テトラプロピルジシラン-1,2-ジイルジメタンスルホネート、1,1,2,2-テトラiso-プロピルジシラン-1,2-ジイルジメタンスルホネート、1,1,2,2-テトラブチルジシラン-1,2-ジイルジメタンスルホネート、1,1,2,2-テトラtert-ブチルジシラン-1,2-ジイルジメタンスルホネート、1,1,2,2-テトラtert-アミルジシラン-1,2-ジイルジメタンスルホネート、1,1,2,2-テトラ4フルオロフェニルジシラン-1,2-ジイルジメタンスルホネート、1,1,2,2-テトラメチルジシラン-1,2-ジイルジエタンスルホネート、1,1,2,2-テトラメチルジシラン-1,2-ジイルビスプロパン-1-スルホネート、1,1,2,2-テトラメチルジシラン-1,2-ジイルビスブタン-1-スルホネート、1,1,2,2-テトラメチルジシラン-1,2-ジイルビス2-メチルプロパン-2-スルホネート、1,1,2,2-テトラメチルジシラン-1,2-ジイルビス4-メチルベンゼンスルホネート、1,1,2,2-テトラエチルジシラン-1,2-ジイルビス4-メチルベンゼンスルホネート、1,1,2,2-テトラプロピルジシラン-1,2-ジイルビス4-メチルベンゼンスルホネート、1,1,2,2-テトラtert-ブチルジシラン-1,2-ジイルビス4-メチルベンゼンスルホネート、1,1,2,2-テトラフェニルジシラン-1,2-ジイルビス4-メチルベンゼンスルホネート、1,1,2,2-テトラメチルジシラン-1,2-ジイルビストリフルオロメチルスルホネート、1,1,2,2-テトラメチルジシラン-1,2-ジイルビス2,2,2-トリフルオロエタンスルホネートがより好ましく、1,1,2,2-テトラメチルジシラン-1,2-ジイルジメタンスルホネート、1,1,2,2-テトラエチルジシラン-12-ジイルジメタンスルホネート、1,1,2,2-テトラメチルジシラン-1,2-ジイルビス4-メチルベンゼンスルホネートが更に好ましい。上記の置換基の範囲の場合に、広い温度範囲での電気化学特性を大幅に改善できるので好ましい。第IV発明の非水電解液において、非水電解液に含有される一般式VIIで表されるケイ素原子を有するスルホネート化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.008質量以上が好ましく、0.02質量以上がより好ましい。また、その上限は、3質量以下が好ましく、1質量以下がより好ましい。第IV発明の非水電解液において、一般式VIIで表されるケイ素原子を有するスルホネート化合物を以下に述べる非水溶媒、電解質塩、更にその他の添加剤を組み合わせることにより、広い温度範囲での電気化学特性が相乗的に向上するという特異な効果を発現する。非水溶媒本発明の非水電解液に使用される非水溶媒としては、環状カーボネート、鎖状エステル、ラクトン、エーテル、アミド、リン酸エステル、スルホン、ニトリル、S=O結合含有化合物等が挙げられる。環状カーボネートとしては、エチレンカーボネートEC、プロピレンカーボネートPC、1,2-ブチレンカーボネート、2,3-ブチレンカーボネート、4-フルオロ-1,3-ジオキソラン-2-オンFEC、トランス又はシス-4,5-ジフルオロ-1,3-ジオキソラン-2-オン以下、両者を総称してDFECという、ビニレンカーボネートVC、ビニルエチレンカーボネートVEC等が好適に挙げられる。これらの中でも、炭素-炭素二重結合又はフッ素原子を有する環状カーボネートを少なくとも1種を使用すると広い温度範囲でのサイクル特性が一段と向上するので好ましく、炭素-炭素二重結合を有する環状カーボネートとフッ素原子を有する環状カーボネートを両方含むことが特に好ましい。炭素-炭素二重結合を有する環状カーボネートとしては、VC、VECがより好ましく、フッ素原子を有する環状カーボネートとしては、FEC、DFECがより好ましい。炭素-炭素二重結合を有する環状カーボネートの含有量は、非水溶媒の総体積に対して、好ましくは0.001体積以上、より好ましくは0.03体積以上、更に好ましくは0.2体積以上、また、その上限は、好ましくは10体積以下、より好ましくは6体積以下、更に好ましくは4体積以下であると、前記一般式I、II、III、IV、V、VI、又はが10:90~45:55が好ましく、15:85~40:60がより好ましく、20:80~35:65が特に好ましい。なお、第IV発明においては、非水電解液中に、さらに炭素数1~6の脂肪族炭化水素基が第3級炭素原子又は第4級炭素原子を介してベンゼン環に結合しているベンゼン化合物第2の添加剤を含むと、一段と広い温度範囲での電気化学特性が向上するので好ましい。理由は必ずしも明らかではないが、ベンゼン環が負極に吸着し、さらにベンゼン環に分枝鎖のアルキル基を有しているので、一般式VIIで表されるケイ素原子を有するスルホネート化合物由来の被膜が過度に緻密化することなく耐熱性が向上するためであると考えられる。非水電解液に含有される炭素数1~6の脂肪族炭化水素基が第3級炭素原子又は第4級炭素原子を介してベンゼン環に結合しているベンゼン化合物の含有量は、0.1~10質量が好適である。一般式VIIで表されるケイ素原子を含むスルホネート化合物の質量に対して1~50倍の質量であることが好ましい。該含有量が一般式VIIで表されるケイ素原子を有するスルホネート化合物の質量に対して50倍以下であれば、負極上に過度に吸着して低温特性が低下するおそれが少なく、また1倍以上であれば負極への吸着の効果が十分得られる。従って、1倍以上が好ましく、4倍以上がより好ましく、10倍以上が更に好ましい。上限としては、50倍以下が好ましく、40倍以下がより好ましく、30倍以下が更に好ましい。炭素数1~6の脂肪族炭化水素基が第3級炭素原子又は第4級炭素原子を介してベンゼン環に結合しているベンゼン化合物としては、シクロヘキシルベンゼン、フルオロシクロヘキシルベンゼン1-フルオロ-2-シクロヘキシルベンゼン、1-フルオロ-3-シクロヘキシルベンゼン、1-フルオロ-4-シクロヘキシルベンゼン、tert-ブチルベンゼン、13-ジ-tert-ブチルベンゼン、tert-アミルベンゼン、1-フルオロ-4-tert-ブチルベンゼンが好適に挙げられ、シクロヘキシルベンゼン、tert-ブチルベンゼン、tert-アミルベンゼンがより好ましく、tert-ブチルベンゼン、tert-アミルベンゼンが更に好ましい。本発明に用いられるその他の非水溶媒としては、ピバリン酸メチル、ピバリン酸ブチル、ピバリン酸ヘキシル、ピバリン酸オクチル等の第3級カルボン酸エステル、シュウ酸ジメチル、シュウ酸エチルメチル、シュウ酸ジエチル等のシュウ酸エステル、テトラヒドロフラン、2-メチルテトラヒドロフラン、1,3-ジオキソラン、1,3-ジオキサン、1,4-ジオキサン等の環状エーテル、1,2-ジメトキシエタン、1,2-ジエトキシエタン、1,2-ジブトキシエタン等の鎖状エーテル、ジメチルホルムアミド等のアミド、リン酸トリメチル、リン酸トリブチル、リン酸トリオクチル等のリン酸エステル、スルホラン等のスルホン、γ-ブチロラクトン、γ-バレロラクトン、α-アンゲリカラクトン等のラクトン、アセトニトリル、プロピオニトリル、スクシノニトリル、グルタロニトリル、アジポニトリル、ピメロニトリル等のニトリル、エチレンサルファイト、ヘキサヒドロベンゾ[1,3,2]ジオキサチオラン-2-オキシド1,2-シクロヘキサンジオールサイクリックサルファイトともいう、5-ビニル-ヘキサヒドロ1,3,2-ベンゾジオキサチオール-2-オキシド等の環状サルファイト、1,3-プロパンスルトン、1,3-ブタンスルトン、1,4-ブタンスルトン、メタンスルホン酸2-プロピニル、ブタン-1,4-ジイルジメタンスルホネート、ペンタン-1,5-ジイルジメタンスルホネート、プロパン-1,2-ジイルジメタンスルホネート、ブタン-2,3-ジイルジメタンスルホネート、メチレンメタンジスルホネート等の環状構造若しくは不飽和基を有するスルホン酸エステル、ジビニルスルホン、1,2-ビスビニルスルホニルエタン、ビス2-ビニルスルホニルエチルエーテル等のビニルスルホン等から選ばれるS=O結合含有化合物、無水酢酸、無水プロピオン酸等の鎖状のカルボン酸無水物、無水コハク酸、無水マレイン酸、無水グルタル酸、無水イタコン酸、3-スルホ-プロピオン酸無水物等の環状酸無水物、メトキシペンタフルオロシクロトリホスファゼン、エトキシペンタフルオロシクロトリホスファゼン、フェノキシペンタフルオロシクロトリホスファゼン、エトキシヘプタフルオロシクロテトラホスファゼン等の環状ホスファゼン、シクロヘキシルベンゼン、フルオロシクロヘキシルベンゼン1-フルオロ-2-シクロヘキシルベンゼン、1-フルオロ-3-シクロヘキシルベンゼン、1-フルオロ-4-シクロヘキシルベンゼン、tert-ブチルベンゼン、tert-アミルベンゼン、1-フルオロ-4-tert-ブチルベンゼン等の分枝鎖アルキル基を有するベンゼン化合物、ビフェニル、ターフェニルo-、m-、p-体等の芳香環がベンゼン環に結合したベンゼン化合物、ジフェニルエーテル、フルオロベンゼン、ジフルオロベンゼンo-、m-、p-体、アニソール、2,4-ジフルオロアニソール、ターフェニルの部分水素化物1,2-ジシクロヘキシルベンゼン、2-フェニルビシクロヘキシル、1,2-ジフェニルシクロヘキサン、o-シクロヘキシルビフェニル等のその他の芳香族化合物が好適に挙げられる。上記の中でも、ニトリル及び/又は芳香族化合物を含むと一段と広い温度範囲での電池特性が向上するので好ましい。ニトリルの中では、ジニトリルが好ましく、中でも2つのシアノ基が炭素数2~6の脂肪族炭化水素基で連結されたものがより好ましく、スクシノニトリル、グルタロニトリル、アジポニトリル、ピメロニトリルが更に好ましく、アジポニトリル、ピメロニトリルが特に好ましい。また、芳香族化合物の中では、芳香環がベンゼン環に結合若しくは炭素数1~6の脂肪族炭化水素基が第3級炭素原子又は第4級炭素原子を介してベンゼン環に結合しているベンゼン化合物が好ましく、炭素数1~6の脂肪族炭化水素基が第3級炭素原子又は第4級炭素原子を介してベンゼン環に結合しているベンゼン化合物がより好ましく、これらの中でも、ビフェニル、シクロヘキシルベンゼン、tert-ブチルベンゼン、tert-アミルベンゼンが更に好ましく、tert-ブチルベンゼン、tert-アミルベンゼンが特に好ましい。ニトリル及び/又は芳香族化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.005質量以上が好ましく、0.01質量以上がより好ましく、0.03質量以上が更に好ましく、その上限は、3質量以下が好ましく、1質量以下がより好ましく、0.4質量以下が更に好ましい。また、環状サルファイト、環状構造若しくは不飽和基を有するスルホン酸エステル、ビニルスルホンから選ばれる環状構造若しくは不飽和基を有するS=O基含有化合物を含むと一段と広い温度範囲での電気化学特性が向上するので好ましい。中でも、1,3-プロパンスルトン、エチレンサルファイト、ヘキサヒドロベンゾ[1,3,2]ジオキサチオラン-2-オキシド、5-ビニル-ヘキサヒドロ-1,3,2-ベンゾジオキサチオール-2-オキシド、4-メチルスルホニルメチル-1,3,2-ジオキサチオラン-2-オキシド、ジビニルスルホン、ビス2-ビニルスルホニルエチルエーテルが好ましく、ヘキサヒドロベンゾ[1,3,2]ジオキサチオラン-2-オキシド、5-ビニル-ヘキサヒドロ-1,3,2-ベンゾジオキサチオール-2-オキシド、4-メチルスルホニルメチル-1,3,2-ジオキサチオラン-2-オキシド、ビス2-ビニルスルホニルエチルエーテルが更に好ましく、分枝した構造を有する環状サルファイトであるヘキサヒドロベンゾ[1,3,2]ジオキサチオラン-2-オキシド、5-ビニル-ヘキサヒドロ-1,3,2-ベンゾジオキサチオール-2-オキシド、4-メチルスルホニルメチル-1,3,2-ジオキサチオラン-2-オキシドが特に好ましい。環状構造若しくは不飽和基を有するS=O基含有化合物の含有量は、非水電解液中に0.001~5質量が好ましい。該含有量が5質量以下であれば、電極上に過度に被膜が形成され低温特性が低下するおそれが少なく、また0.001質量以上であれば被膜の形成が十分であり、高温保存特性の改善効果が高まる。該含有量は、非水電解液中に0.005質量以上が好ましく、0.01質量以上がより好ましく、0.03質量以上が更に好ましく、その上限は、3質量以下が好ましく、1質量以下がより好ましく、0.4質量以下が更に好ましい。上記の非水溶媒は通常、適切な物性を達成するために、混合して使用される。その組合せは、例えば、環状カーボネートと鎖状カーボネート等の鎖状エステルの組合せ、環状カーボネートと鎖状エステルとラクトンとの組合せ、環状カーボネートと鎖状エステルとエーテルの組合せ、環状カーボネートと鎖状エステルとニトリルとの組み合わせ等が好適に挙げられる。また、非水電解液中には、二酸化炭素を0.01~0.5質量含有させると広い温度範囲での電気化学特性が一段と向上するため好ましい。電解質塩本発明に使用される電解質塩としては、下記のリチウム塩、オニウム塩が好適に挙げられる。リチウム塩リチウム塩としては、LiPF6、LiPO2F2、LiBF4、LiClO4、LiNSO2F2等の無機リチウム塩、LiNSO2CF32、LiNSO2C2F52、LiCF3SO3、LiCSO2CF33、LiPF4CF32、LiPF3C2F53、LiPF3CF33、LiPF3iso-C3F73、LiPF5iso-C3F7等の鎖状のフッ化アルキル基を含有するリチウム塩や、CF22SO22NLi、CF23SO22NLi等の環状のフッ化アルキレン鎖を含有するリチウム塩、ビス[オキサレート-O,O’]ホウ酸リチウムやジフルオロ[オキサレート-O,O’]ホウ酸リチウム等のオキサレート錯体をアニオンとするリチウム塩が好適に挙げられる。これらの中でも、LiPF6、LiBF4、LiNSO2CF32及びLiNSO2C2F52から選ばれる少なくとも1種が好ましく、LiPF6、LiBF4及びLiNSO2CF32から選ばれる少なくとも1種がより好ましい。オニウム塩また、オニウム塩としては、下記に示すオニウムカチオンとアニオンを組み合わせた各種塩が好適に挙げられる。オニウムカチオンの具体例としては、テトラメチルアンモニウムカチオン、エチルトリメチルアンモニウムカチオン、ジエチルジメチルアンモニウムカチオン、トリエチルメチルアンモニウムカチオン、テトラエチルアンモニウムカチオン、N,N-ジメチルピロリジニウムカチオン、N-エチル-N-メチルピロリジニウムカチオン、N,N-ジエチルピロリジニウムカチオン、スピロ-N,N-ビピロリジニウムカチオン、N,N-ジメチルイミダゾリニウムカチオン、N-エチル-N-メチルイミダゾリニウムカチオン、N,N-ジエチルイミダゾリニウムカチオン、N,N-ジメチルイミダゾリウムカチオン、N-エチル-N-メチルイミダゾリウムカチオン、N,N-ジエチルイミダゾリウムカチオン等が好適に挙げられる。アニオンの具体例としては、PF6アニオン、BF4アニオン、ClO4アニオン、AsF6アニオン、CF3SO3アニオン、NCF3SO22アニオン、NC2F5SO22アニオン、NSO2F2アニオン等が好適に挙げられる。これらの電解質塩は、1種単独で又は2種以上を組み合わせて使用することができる。これら全電解質塩が溶解されて使用される濃度は、前記の非水溶媒に対して、通常0.3M以上が好ましく、0.7M以上がより好ましく、1.1M以上が更に好ましい。またその上限は、2.5M以下が好ましく、2.0M以下がより好ましく、1.5M以下が更に好ましい。非水電解液の製造本発明の非水電解液は、例えば、前記の非水溶媒を混合し、これに前記の電解質塩及び該非水電解液に対して一般式Iで表されるスルホン酸エステル化合物を溶解することにより得ることができる。この際、用いる非水溶媒及び非水電解液に加える化合物は、生産性を著しく低下させない範囲内で、予め精製して、不純物が極力少ないものを用いることが好ましい。本発明の非水電解液は、下記の第1~第4の電気化学素子に使用することができ、非水電解質として、液体状のものだけでなくゲル化されているものも使用し得る。更に本発明の非水電解液は固体高分子電解質用としても使用できる。中でも電解質塩にリチウム塩を使用する第1の電気化学素子用即ち、リチウム電池用又は第4の電気化学素子用即ち、リチウムイオンキャパシタ用として用いることが好ましく、リチウム電池用として用いることが更に好ましく、リチウム二次電池用として用いることが最も適している。第1の電気化学素子リチウム電池本発明のリチウム電池は、リチウム一次電池及びリチウム二次電池を総称する。また、本明細書において、リチウム二次電池という用語は、いわゆるリチウムイオン二次電池も含む概念として用いる。本発明のリチウム電池は、正極、負極及び非水溶媒に電解質塩が溶解されている前記非水電解液からなる。非水電解液以外の正極、負極等の構成部材は特に制限なく使用できる。例えば、リチウム二次電池用正極活物質としては、コバルト、マンガン、及びニッケルから1種以上を含有するリチウムとの複合金属酸化物が使用される。これらの正極活物質は、1種単独又は2種以上を組み合わせて用いることができる。このようなリチウム複合金属酸化物としては、例えば、LiCoO2、LiMn2O4、LiNiO2、LiCo1xNixO20.01<x<1、LiCo13Ni13Mn13O2、LiNi12Mn32O4、LiCo098Mg002O2等が挙げられる。また、LiCoO2とLiMn2O4、LiCoO2とLiNiO2、LiMn2O4とLiNiO2のように併用してもよい。また、過充電時の安全性やサイクル特性を向上したり、4.3V以上の充電電位での使用を可能にするために、リチウム複合金属酸化物の一部は他元素で置換してもよい。例えば、コバルト、マンガン、ニッケルの一部をSn、Mg、Fe、Ti、Al、Zr、Cr、V、Ga、Zn、Cu、Bi、Mo、La等の少なくとも1種以上の元素で置換したり、Oの一部をSやFで置換したり、又はこれらの他元素を含有する化合物を被覆することもできる。これらの中では、LiCoO2、LiMn2O4、LiNiO2のような満充電状態における正極の充電電位がLi基準で4.3V以上で使用可能なリチウム複合金属酸化物が好ましく、LiCo1xMxO2但し、MはSn、Mg、Fe、Ti、Al、Zr、Cr、V、Ga、Zn、Cuから表される少なくとも1種類以上の元素、0.001≦x≦0.05、LiCo13Ni13Mn13O2、LiNi12Mn32O4、Li2MnO3とLiMO2Mは、Co、Ni、Mn、Fe等の遷移金属との固溶体のような4.4V以上で使用可能なリチウム複合金属酸化物がより好ましい。高充電電圧で動作するリチウム複合金属酸化物を使用すると、充電時における電解液との反応により特に広い温度範囲での電気化学特性が低下しやすいが、本発明に係るリチウム二次電池ではこれらの電気化学特性の低下を抑制することができる。特にMnを含む正極の場合に正極からのMnイオンの溶出に伴い電池の抵抗が増加しやすい傾向にあるため、広い温度範囲での電気化学特性が低下しやすい傾向にあるが、本発明に係るリチウム二次電池ではこれらの電気化学特性の低下を抑制することができるので好ましい。更に、正極活物質として、リチウム含有オリビン型リン酸塩を用いることもできる。特に鉄、コバルト、ニッケル及びマンガンから選ばれる少なくとも1種以上含むリチウム含有オリビン型リン酸塩が好ましい。その具体例としては、LiFePO4、LiCoPO4、LiNiPO4、LiMnPO4等が挙げられる。これらのリチウム含有オリビン型リン酸塩の一部は他元素で置換してもよく、鉄、コバルト、ニッケル、マンガンの一部をCo、Mn、Ni、Mg、Al、B、Ti、V、Nb、Cu、Zn、Mo、Ca、Sr、W及びZr等から選ばれる1種以上の元素で置換したり、又はこれらの他元素を含有する化合物や炭素材料で被覆することもできる。これらの中では、LiFePO4又はLiMnPO4が好ましい。また、リチウム含有オリビン型リン酸塩は、例えば前記の正極活物質と混合して用いることもできる。また、リチウム一次電池用正極としては、CuO、Cu2O、Ag2O、Ag2CrO4、CuS、CuSO4、TiO2、TiS2、SiO2、SnO、V2O5、V6O12、VOx、Nb2O5、Bi2O3、Bi2Pb2O5,Sb2O3、CrO3、Cr2O3、MoO3、WO3、SeO2、MnO2、Mn2O3、Fe2O3、FeO、Fe3O4、Ni2O3、NiO、CoO3、CoO等の、一種若しくは二種以上の金属元素の酸化物又はカルコゲン化合物、SO2、SOCl2等の硫黄化合物、一般式CFxnで表されるフッ化炭素フッ化黒鉛等が挙げられる。中でも、MnO2、V2O5、フッ化黒鉛等が好ましい。正極の導電剤は、電解液に対して化学変化を起こさない電子伝導材料であれば特に制限はない。例えば、天然黒鉛鱗片状黒鉛等、人造黒鉛等のグラファイト、アセチレンブラック、ケッチェンブラック、チャンネルブラック、ファーネスブラック、ランプブラック、サーマルブラック等のカーボンブラック等が挙げられる。また、グラファイトとカーボンブラックを適宜混合して用いてもよい。導電剤の正極合剤への添加量は、1~10質量が好ましく、特に2~5質量が好ましい。正極は、前記の正極活物質をアセチレンブラック、カーボンブラック等の導電剤、及びポリテトラフルオロエチレンPTFE、ポリフッ化ビニリデンPVDF、スチレンとブタジエンの共重合体SBR、アクリロニトリルとブタジエンの共重合体NBR、カルボキシメチルセルロースCMC、エチレンプロピレンジエンターポリマー等の結着剤と混合し、これに1-メチル-2-ピロリドン等の高沸点溶剤を加えて混練して正極合剤とした後、この正極合剤を集電体のアルミニウム箔やステンレス製のラス板等に塗布して、乾燥、加圧成型した後、50°C~250°C程度の温度で2時間程度真空下で加熱処理することにより作製することができる。正極の集電体を除く部分の密度は、通常は1.5g/cm3以上であり、電池の容量を更に高めるため、好ましくは2g/cm3以上であり、より好ましくは、3g/cm3以上であり、更に好ましくは、3.6g/cm3以上である。なお、上限としては、4g/cm3以下が好ましい。リチウム二次電池用負極活物質としては、リチウム金属やリチウム合金、及びリチウムを吸蔵及び放出することが可能な炭素材料易黒鉛化炭素や、002面の面間隔が0.37nm以上の難黒鉛化炭素や、002面の面間隔が0.34nm以下の黒鉛等、スズ単体、スズ化合物、ケイ素単体、ケイ素化合物、Li4Ti5O12等のチタン酸リチウム化合物等を1種単独又は2種以上を組み合わせて用いることができる。これらの中では、リチウムイオンの吸蔵及び放出能力において、人造黒鉛や天然黒鉛等の高結晶性の炭素材料を使用することが更に好ましく、格子面002の面間隔d002が0.340nmナノメータ以下、特に0.335~0.337nmである黒鉛型結晶構造を有する炭素材料を使用することが特に好ましい。複数の扁平状の黒鉛質微粒子が互いに非平行に集合或いは結合した塊状構造を有する人造黒鉛粒子や、例えば鱗片状天然黒鉛粒子に圧縮力、摩擦力、剪断力等の機械的作用を繰り返し与え、球形化処理を施した黒鉛粒子を用いることにより、負極の集電体を除く部分の密度を1.5g/cm3以上の密度に加圧成形したときの負極シートのX線回折測定から得られる黒鉛結晶の110面のピーク強度I110と004面のピーク強度I004の比I110/I004が0.01以上となると一段と広い温度範囲での電気化学特性が向上するので好ましく、0.05以上となることがより好ましく、0.1以上となることが更に好ましい。また、過度に処理し過ぎて結晶性が低下し電池の放電容量が低下する場合があるので、上限は0.5以下が好ましく、0.3以下がより好ましい。また、高結晶性の炭素材料コア材は、該炭素材料コア材よりも低結晶性の炭素材料によって被膜されていると、広い温度範囲での電気化学特性が良好となるので好ましい。被覆の炭素材料の結晶性は、TEMにより確認することができる。高結晶性の炭素材料を使用すると、充電時において非水電解液と反応し、界面抵抗の増加によって低温又は高温における電気化学特性を低下させる傾向があるが、本発明に係るリチウム二次電池では広い温度範囲での電気化学特性が良好となる。また、負極活物質としてのリチウムを吸蔵及び放出可能な金属化合物としては、Si、Ge、Sn、Pb、P、Sb、Bi、Al、Ga、In、Ti、Mn、Fe、Co、Ni、Cu、Zn、Ag、Mg、Sr、Ba等の金属元素を少なくとも1種含有する化合物が挙げられる。これらの金属化合物は単体、合金、酸化物、窒化物、硫化物、硼化物、リチウムとの合金等、何れの形態で用いてもよいが、単体、合金、酸化物、リチウムとの合金の何れかが高容量化できるので好ましい。中でも、Si、Ge及びSnから選ばれる少なくとも1種の元素を含有するものが好ましく、Si及びSnから選ばれる少なくとも1種の元素を含むものが電池を高容量化できるので特に好ましい。負極は、上記の正極の作製と同様な導電剤、結着剤、高沸点溶剤を用いて混練して負極合剤とした後、この負極合剤を集電体の銅箔等に塗布して、乾燥、加圧成型した後、50°C~250°C程度の温度で2時間程度真空下で加熱処理することにより作製することができる。負極の集電体を除く部分の密度は、通常は1.1g/cm3以上であり、電池の容量を更に高めるため、好ましくは1.5g/cm3以上であり、特に好ましくは1.7g/cm3以上である。なお、上限としては、2g/cm3以下が好ましい。また、リチウム一次電池用の負極活物質としては、リチウム金属又はリチウム合金が挙げられる。リチウム電池の構造には特に限定はなく、単層又は複層のセパレータを有するコイン型電池、円筒型電池、角型電池、ラミネート電池等を適用できる。電池用セパレータのとしては、特に制限はされないが、ポリプロピレン、ポリエチレン等のポリオレフィンの単層又は積層の微多孔性フィルム、織布、不織布等を使用できる。本発明におけるリチウム二次電池は、充電終止電圧が4.2V以上、特に4.3V以上の場合にも広い温度範囲での電気化学特性に優れ、更に、4.4V以上においても特性は良好である。放電終止電圧は、通常2.8V以上、更には2.5V以上とすることが出来るが、本願発明におけるリチウム二次電池は、2.0V以上とすることが出来る。電流値については特に限定されないが、通常0.1~30Cの範囲で使用される。また、本発明におけるリチウム電池は、-40~100°C、好ましくは-10~80°Cで充放電することができる。本発明においては、リチウム電池の内圧上昇の対策として、電池蓋に安全弁を設けたり、電池缶やガスケット等の部材に切り込みを入れる方法も採用することができる。また、過充電防止の安全対策として、電池の内圧を感知して電流を遮断する電流遮断機構を電池蓋に設けることができる。第2の電気化学素子電気二重層キャパシタ電解液と電極界面の電気二重層容量を利用してエネルギーを貯蔵する電気化学素子である。本発明の一例は、電気二重層キャパシタである。この電気化学素子に用いられる最も典型的な電極活物質は、活性炭である。二重層容量は概ね表面積に比例して増加する。第3の電気化学素子電極のドープ/脱ドープ反応を利用してエネルギーを貯蔵する電気化学素子である。この電気化学素子に用いられる電極活物質として、酸化ルテニウム、酸化イリジウム、酸化タングステン、酸化モリブデン、酸化銅等の金属酸化物や、ポリアセン、ポリチオフェン誘導体等のπ共役高分子が挙げられる。これらの電極活物質を用いたキャパシタは、電極のドープ/脱ドープ反応にともなうエネルギー貯蔵が可能である。第4の電気化学素子リチウムイオンキャパシタ負極であるグラファイト等の炭素材料へのリチウムイオンのインターカレーションを利用してエネルギーを貯蔵する電気化学素子である。リチウムイオンキャパシタLICと呼ばれる。正極は、例えば活性炭電極と電解液との間の電気二重層を利用したものや、π共役高分子電極のドープ/脱ドープ反応を利用したもの等が挙げられる。電解液には少なくともLiPF6等のリチウム塩が含まれる。なお、一般式I又はIIで表されるスルホン酸エステル化合物は、下記の方法により合成することができるが、本製法に限定されるものではない。スルホン酸エステル化合物の合成法としては、例えば、JournaloftheChemicalSocietyPerkinTransactions2No812011208ページ,1991年に記載されているアルコールを溶媒中で、塩基存在下、スルホニルハライドと反応させる方法が適用できる。以下、本発明のスルホン酸エステル化合物を用いた電解液の実施例を示すが、本発明は、これらの実施例に限定されるものではない。なお、高温充電保存後の低温特性の評価、及び低温サイクル特性の評価は以下の方法により行った。高温充電保存後の低温特性の評価初期の放電容量上記の方法で作製したコイン電池を用いて、25°Cの恒温槽中、1Cの定電流及び定電圧で、終止電圧4.2Vまで3時間充電し、0°Cに恒温槽の温度を下げ、1Cの定電流下終止電圧2.75Vまで放電して、初期の0°Cの放電容量を求めた。高温充電保存試験次に、このコイン電池を85°Cの恒温槽中、1Cの定電流及び定電圧で終止電圧4.2Vまで3時間充電し、4.2Vに保持した状態で3日間保存を行った。その後、25°Cの恒温槽に入れ、一旦1Cの定電流下終止電圧2.75Vまで放電した。高温充電保存後の放電容量更にその後、初期の放電容量の測定と同様にして、高温充電保存後の0°Cの放電容量を求めた。高温充電保存後の低温特性高温充電保存後の低温特性を下記の0°C放電容量の維持率より求めた。高温充電保存後の0°C放電容量維持率=高温充電保存後の0°Cの放電容量/初期の0°Cの放電容量×100低温サイクル特性の評価上記の方法で作製したコイン電池を用いて25°Cの恒温槽中、1Cの定電流及び定電圧で終止電圧4.2Vまで3時間充電し、次に1Cの定電流下終止電圧2.75Vまで放電することでプレサイクルを行った。次に、0°Cの恒温槽中、1Cの定電流及び定電圧で終止電圧4.2Vまで3時間充電し、次に1Cの定電流下終止電圧2.75Vまで放電した。これを50サイクルに達するまで繰り返した。そして、以下の式により0°Cでの50サイクル後の放電容量維持率を求めた。0°C、50サイクル後の放電容量維持率=0°C、50サイクル目の放電容量/0°C、1サイクル目の放電容量×100実施例I-1~I-21第I発明、比較例I-1~I-3リチウムイオン二次電池の作製LiCoO2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、非晶質炭素で被覆した人造黒鉛d002=0.335nm、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表I-1及び表I-2に記載の組成の非水電解液を加えて、2032型コイン電池を作製した。電池の作製条件及び評価結果を表I-1及び表I-2に示す。実施例I-22、I-23第I発明、比較例I-4実施例I-2、比較例I-1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例I-2、比較例I-1と同様にコイン電池を作製し、電池評価を行った。結果を表I-3に示す。実施例I-24、I-25第I発明、比較例I-5実施例I-2、比較例I-1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例I-2、比較例I-1と同様にコイン電池を作製し、電池評価を行った。結果を表I-4に示す。上記実施例I-1~I-10のリチウム二次電池は何れも、添加剤を添加しない比較例1、スルホニルオキシ基が結合する炭素上にメチンプロトンがないメチルメタンスルホネートを添加した比較例2のリチウム二次電池に比べ、高温充電保存後の低温特性が顕著に向上している。以上より、本発明の効果は、スルホニルオキシ基が結合する炭素上にメチンプロトンを有するスルホン酸エステル化合物に特有の効果であることが判明した。実施例I-13~I-21のその他の添加剤として炭素数1~6の炭化水素基が第3級炭素原子又は第4級炭素原子を介してベンゼン環に結合しているベンゼン化合物、及び/又は、環状構造若しくは不飽和基を有するS=O基含有化合物を含むリチウム二次電池は、その他の添加剤を含まない比較例I-3との対比から、何れも高温充電保存後の低温特性が向上している。また、実施例I-22、I-23と比較例I-4の対比、実施例I-24、I-25と比較例I-5の対比から、負極にSiを用いた場合や、正極にリチウム含有オリビン型リン酸鉄塩を用いた場合にも同様な効果がみられる。従って、本発明の効果は、特定の正極や負極に依存した効果でないことは明らかである。更に、上記第I発明の非水電解液は、リチウム一次電池の広い温度範囲での放電特性を改善する効果も有する。実施例II-1~II-12第II発明、比較例II-1~2リチウムイオン二次電池の作製LiCoO2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、非晶質炭素で被覆した人造黒鉛d002=0.335nm、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表II-1及び表II-2に記載の組成の非水電解液を加えて、2032型コイン電池を作製した。電池の作製条件及び評価結果を表II-1及び表II-2に示す。なお、表II-1~表II-4において、実施例及び比較例で用いた一般式IVで表されるスルホン酸エステル化合物の化合物番号と構造を下記に示す。なお、下式中のMsはメタンスルホニル基を表し、Tosは4-メチルベンゼンスルホニル基p-トルエンスルホニル基ともいうを表す。実施例II-13第II発明、比較例II-3実施例II-2、比較例II-1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例II-2、比較例II-1と同様にコイン電池を作製し、電池評価を行った。結果を表II-3に示す。実施例II-14第II発明、比較例II-4実施例2、比較例1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例II-2、比較例II-1と同様にコイン電池を作製し、電池評価を行った。結果を表II-4に示す。上記実施例II-1~II-9のリチウム二次電池は何れも、添加剤を添加しない比較例1、スルホニルオキシ基が結合する炭素上にメチンプロトンがないメチルメタンスルホネートを添加した比較例II-2のリチウム二次電池に比べ、高温充電保存後の低温特性が顕著に向上している。以上より、本発明の効果は、スルホニルオキシ基が結合するシクロアルキル基の炭素上にメチンプロトンを有するスルホン酸エステル化合物に特有の効果であることが判明した。実施例II-10~II-12のその他の添加剤としてニトリル、芳香族化合物を含むリチウム二次電池は、その他の添加剤を含まない実施例II-4との対比から、何れも高温充電保存後の低温特性が向上している。実施例ではスルホン酸エステル化合物としてシクロペンチルメタンスルホネートを用いているが、その他の一般式Iで表されるスルホン酸エステル化合物を用いた場合にも同様の効果を有する。また、実施例II-13と比較例II-3の対比、実施例II-14と比較例II-4の対比から、負極にSiを用いた場合や、正極にリチウム含有オリビン型リン酸鉄塩を用いた場合にも同様な効果がみられる。従って、本発明の効果は、特定の正極や負極に依存した効果でないことは明らかである。更に、上記第II発明の非水電解液は、リチウム一次電池の広い温度範囲での放電特性を改善する効果も有する。次に、第III発明のスルホン酸エステル化合物の合成例、及びそれを用いた電解液の実施例を示す。なお、一般式Vで表されるスルホン酸エステル化合物の原料となるアルコール化合物は市販品として入手できるが、既存の汎用的手法により合成することもできる。合成例としてはTetrahedoronAsymmetryVol4No5925930ヘ ゚ーシ ゙1993年に記載されている方法が適用できる。スルホン酸エステル化合物の合成法としては、例えばJournaloftheChemicalSocietyPerkinTransactions2No812011208ヘ ゚ーシ ゙1991年に記載されているアルコールを溶媒中で、塩基存在下、スルホニルハライドと反応させる方法が適用できる。合成例III-1ペンタン-2,3-ジイルジメタンスルホネートの合成ペンタン-2,3-ジオール1.04g10.0molとトリエリチルアミン2.23g22.0mmolを塩化メチレン40mLに溶解させ、0°Cから5°Cの範囲でメタンスルホニルクロリド2.52g22.0molを滴下し、0°Cで30分撹拌した。ガスクロマトグラフィー分析で原料の消失を確認した後、有機層を水20ml、次いで飽和食塩水20mlで洗浄した。有機層を硫酸マグネシウムで乾燥し、減圧濃縮した。残渣をカラムクロマトグラフィーワコーゲルC-200、ヘキサン/酢酸エチル=2/1溶出精製し、目的物であるペンタン-2,3-ジイルジメタンスルホネート淡橙色液体;新規化合物2.24gを得た収率86。得られたペンタン-2,3-ジイルジメタンスルホネートについて、1H-NMRの測定を行い、その構造を確認した。1H-NMR300MHz,CDCl3:δ=4.95-4.78,4.73-4.57m,1H,3.11-3.07m,6H,1.96-1.651.43-1.37m3H,1.03-0.98m,3H実施例III-1~III-13第III発明、比較例III-1~III-2リチウムイオン二次電池の作製LiNi13Mn13Co13O294質量、アセチレンブラック導電剤3質量を混合し、予めポリフッ化ビニリデン結着剤3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、非晶質炭素で被覆した人造黒鉛d002=0.335nm、負極活物質95質量、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表III-1に記載の組成の非水電解液を加えて、2032型コイン電池を作製した。電池の作製条件及び評価結果を表III-1に示す。なお、実施例及び比較例で用いた一般式V又はVIで表される化合物の詳細を以下に示す。なお、下式中のMsはメタンスルホニル基を表し、Tosは4-メチルベンゼンスルホニル基p-トルエンスルホニル基ともいうを表す。実施例III-14第III発明、比較例III-3実施例III-2、比較例III-1で用いた負極活物質に変えて、ケイ素単体負極活物質を用いて、負極シートを作製した。ケイ素単体80質量、アセチレンブラック導電剤15質量を混合し、予めポリフッ化ビニリデン結着剤5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例III-2、比較例III-1と同様にコイン電池を作製し、電池評価を行った。結果を表III-2に示す。実施例III-15第III発明、比較例III-4実施例III-2、比較例1で用いた正極活物質に変えて、非晶質炭素で被覆されたLiFePO4正極活物質を用いて、正極シートを作製した。非晶質炭素で被覆されたLiFePO490質量、アセチレンブラック導電剤5質量を混合し、予めポリフッ化ビニリデン結着剤5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例III-2、比較例III-1と同様にコイン電池を作製し、電池評価を行った。結果を表III-3に示す。実施例III-16~III-20第III発明、比較例III-5実施例III-2、比較例III-1で用いた正極活物質に変えて、LiMn2O4正極活物質を用いて、正極シートを作製した。LiMn2O488質量、アセチレンブラック導電剤6質量を混合し、予めポリフッ化ビニリデン結着剤6質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、非水電解液に含有させるブタン-2,3-ジイルジメタンスルホネートのAnti体とSyn体の質量比を、表III-4に示すように変化させたこと、電池評価の際の初期の放電容量、高温充電保存後の低温特性をともに-30°Cで測定し、下記の式にて高温充電保存後の-30°C放電容量維持率を求めたことの他は、実施例III-2、比較例III-1と同様にコイン電池を作製し、電池評価を行った。結果を表III-4に示す。高温充電保存後の-30°C放電容量維持率=高温充電保存後の-30°Cの放電容量/初期の-30°Cの放電容量×100上記の非水電解液に含有させたブタン-2,3-ジイルジメタンスルホネートのAnti体とSyn体の質量比については、対応するAnti体とSyn体のジオール原料を使用して合成することにより、それぞれ100の含有率のブタン-2,3-ジイルジメタンスルホネートのAnti体とSyn体を合成し、これらを表III-4に示す質量比で混合して用いた。また、表III-4に示す割合で調整した非水電解液をHPLCを用いて分析した結果、添加した割合どおりの組成で存在していることが確認できた。上記実施例III-1~III-13のリチウム二次電池は何れも、添加剤を添加しない比較例III-1、1つのスルホニルオキシ基が結合する炭素上にのみメチンプロトンを有する1,2-プロパンジオールジメタンスルホネートを添加した比較例III-2のリチウム二次電池に比べ、高温充電保存後の低温特性が顕著に向上している。以上より、第III発明の効果は、2つのスルホニルオキシ基がそれぞれ結合する炭素上にメチンプロトンを有するスルホン酸エステル化合物に特有の効果であることが判明した。また、実施例III-14と比較例III-3の対比、実施例III-15と比較例III-4の対比から、負極にSiを用いた場合や、正極にリチウム含有オリビン型リン酸鉄塩を用いた場合にも同様な効果がみられる。従って、第III発明の効果は、特定の正極や負極に依存した効果でないことは明らかである。また、実施例III-16~III-20より、一般式Vで表される化合物はSyn体よりもAnti体の方がやや好ましく、Anti体とSyn体の混合物であると一段と効果が高まるので好ましいことが判明した。更に、第III発明の非水電解液は、リチウム一次電池の広い温度範囲での放電特性を改善する効果も有する。次に、第IV発明のケイ素原子を有するスルホネート化合物を用いた電解液の実施例を示す。実施例IV-1~IV-4第IV発明、比較例IV-1~IV-3リチウムイオン二次電池の作製LiCoO2;94質量、アセチレンブラック導電剤;3質量を混合し、予めポリフッ化ビニリデン結着剤;3質量を1-メチル-2-ピロリドンに溶解させておいた溶液に加えて混合し、正極合剤ペーストを調製した。この正極合剤ペーストをアルミニウム箔集電体上の片面に塗布し、乾燥、加圧処理して所定の大きさに打ち抜き、正極シートを作製した。正極の集電体を除く部分の密度は3.6g/cm3であった。また、人造黒鉛d002=0.335nm、負極活物質95質量を、予めポリフッ化ビニリデン結着剤5質量を1-メチル-2-ピロリドンに溶解させておいた溶液に加えて混合し、負極合剤ペーストを調製した。この負極合剤ペーストを銅箔集電体上の片面に塗布し、乾燥、加圧処理して所定の大きさに打ち抜き負極シートを作製した。負極の集電体を除く部分の密度は1.5g/cm3であった。また、この電極シートを用いてX線回折測定した結果、黒鉛結晶の110面のピーク強度I110と004面のピーク強度I004の比I110/I004は0.1であった。そして、正極シート、微多孔性ポリエチレンフィルム製セパレータ、負極シートの順に積層し、表IV-1に記載の組成の非水電解液を加えて、2032型コイン電池を作製した。電池の作製条件及び電池特性を表IV-1に示す。実施例IV-5第IV発明、比較例IV-4実施例IV-2、比較例IV-1で用いた負極活物質に変えて、ケイ素単体負極活物質を用いて、負極シートを作製した。ケイ素単体;80質量、アセチレンブラック導電剤;15質量を混合し、予めポリフッ化ビニリデン結着剤;5質量を1-メチル-2-ピロリドンに溶解させておいた溶液に加えて混合し、負極合剤ペーストを調製した。この負極合剤ペーストを銅箔集電体上に塗布し、乾燥、加圧処理して所定の大きさに打ち抜き、負極シートを作製したことの他は、実施例IV-2、比較例IV-1と同様にコイン電池を作製し、電池評価を行った。結果を表IV-2に示す。実施例IV-6第IV発明、比較例IV-5実施例IV-2、比較例IV-1で用いた正極活物質に変えて、非晶質炭素で被覆されたLiFePO4正極活物質を用いて、正極シートを作製した。非晶質炭素で被覆されたLiFePO4;90質量、アセチレンブラック導電剤;5質量を混合し、予めポリフッ化ビニリデン結着剤;5質量を1-メチル-2-ピロリドンに溶解させておいた溶液に加えて混合し、正極合剤ペーストを調製した。この正極合剤ペーストをアルミニウム箔集電体上に塗布し、乾燥、加圧処理して所定の大きさに打ち抜き、正極シートを作製したこと、電池評価の際の充電終止電圧を3.6V、放電終止電圧を2.0Vとしたことの他は、実施例IV-2、比較例IV-1と同様にコイン電池を作製し、電池評価を行った。結果を表IV-3に示す。上記実施例IV-1~IV-4のリチウム二次電池は何れも、ケイ素原子を有するスルホネート化合物を添加しない場合の比較例IV-1、特許文献5に記載されている1,2-ビス-1,1,2,2-テトラメチルジシランを添加した非水電解液である比較例IV-2のリチウム二次電池や特許文献6に記載されているトリメチルシリルメタンスルホネートを添加した非水電解液である比較例IV-3のリチウム二次電池に比べ、広い温度範囲での電気化学特性が顕著に向上している。以上より、第IV発明の効果は、非水溶媒に電解質塩が溶解されている非水電解液において、本願発明の特定のケイ素原子を有するスルホネート化合物を0.001~5質量含有させた場合に特有の効果であることが判明した。また、実施例IV-5と比較例IV-4の対比、実施例IV-6と比較例IV-5の対比から、負極にケイ素単体Siを用いた場合や、正極にリチウム含有オリビン型リン酸鉄塩を用いた場合にも同様な効果がみられる。従って、第IV発明の効果は、特定の正極や負極に依存した効果でないことは明らかである。更に、第IV発明の非水電解液は、リチウム一次電池の広い温度範囲での放電特性を改善する効果も有する。"